(57)【要約】本発明は、耐薬品性に優れるばかりでなく、耐熱性に極めて優れ、高温処理を経ても黄変やクラックを生じることのない、白色系の遮光パターン形成に好適なネガ型感光性着色組成物を提供することを目的とする。本発明は、（Ａ）白色顔料、（Ｂ）特定構造の化合物を含むアルコキシシラン化合物を共加水分解物縮合して得られるポリシロキサン、（Ｃ）多官能アクリルモノマ、（Ｄ）光ラジカル重合開始剤、並びに、（Ｅ）有機溶媒、を含有する、ネガ型感光性着色組成物を提供する。
2014126013.tif 000002
【特許請求の範囲】
【請求項１】
（Ａ）白色顔料、
（Ｂ）下記一般式（１）で示される化合物、下記一般式（２）で示される化合物及び下記一般式（３）で示される化合物を含むアルコキシシラン化合物を共加水分解物縮合して得られるポリシロキサン、
（Ｃ）多官能アクリルモノマ、
（Ｄ）光ラジカル重合開始剤、並びに、
（Ｅ）有機溶媒、を含有する、ネガ型感光性着色組成物。
【化１】
2014126013.tif 000016
（Ｒ１はそれぞれ独立して、メチル基又はフェニル基を表し、Ｒ２はそれぞれ独立して、水素又は炭素数１〜４のアルキル基を表す。）
【化２】
2014126013.tif 000017
（Ｒ３はメチル基又は水素を表し、Ｒ４は炭素数１〜４のアルキレン基を表し、Ｒ５はそれぞれ独立して、水素又は炭素数１〜４のアルキル基を表す。Ｒ６はそれぞれ独立して、炭素数１〜６のアルキル基を表し、ｎは１〜３の整数を表す。）
【化３】
2014126013.tif 000018
（ｌは０〜２の整数を表し、ｍは１〜３の整数を表し、Ｒ７は炭素数１〜４のアルキレン基を表し、Ｒ８はそれぞれ独立して、水素又は炭素数１〜４のアルキル基を表し、Ｒ９はそれぞれ独立して、炭素数１〜６のアルキル基を表す。）
【請求項２】
前記アルコキシシラン化合物に占める、一般式（１）で示される化合物の割合が２５〜７５モル％であり、一般式（２）で示される化合物の割合が１０〜４５モル％であり、かつ、一般式（３）で示される化合物の割合が１〜２０モル％である、請求項１記載のネガ型感光性着色組成物。
【請求項３】
前記（Ａ）白色顔料は、二酸化チタンである、請求項１又は２記載のネガ型感光性着色組成物。
【請求項４】
前記一般式（１）で示される化合物は、ジアルコキシジフェニルシラン又はジヒドロキシジフェニルシランである、請求項１〜３のいずれか一項のネガ型感光性着色組成物。
【請求項５】
前記（Ｄ）光ラジカル重合開始剤は、アシルフォスフィンオキサイド系光重合開始剤である、請求項１〜４のいずれか一項記載のネガ型感光性着色組成物。
【請求項６】
前記（Ｃ）多官能アクリルモノマは、下記一般式（４）で示される化合物である、請求項１〜５のいずれか一項記載のネガ型感光性着色組成物。
【化４】
2014126013.tif 000019
（Ｒ１０は炭素数１〜４のアルキレン基を表し、ｏはそれぞれ独立して、０〜５の整数を表し、Ｒ１１はそれぞれ独立して、アクリロイル基、メタクリロイル基又は水素を表す。ただし、全てのＲ１１が水素になることはない。）
【請求項７】
前記アルコキシシラン化合物は、下記一般式（５）で示される化合物を含む、請求項１〜６のいずれか一項記載のネガ型感光性着色組成物。
【化５】
2014126013.tif 000020
（Ｒ１２は炭素数エポキシ基を有する１価の有機基を表し、Ｒ１３はそれぞれ独立して、炭素数１〜４のアルキル基を表す。）
【請求項８】
（Ｆ）多官能チオール化合物を含有する、請求項１〜７のいずれか一項記載のネガ型感光性着色組成物。
【請求項９】
（Ｇ）脂環式エポキシ化合物を含有する、請求項１〜８のいずれか一項記載のネガ型感光性着色組成物。
【請求項１０】
（Ｈ）下記一般式（６）で示されるシランカップリング剤を含有する、請求項１〜９のいずれか一項記載のネガ型感光性着色組成物。
【化６】
2014126013.tif 000021
（各Ｒ１４はそれぞれ独立して、炭素数１〜６のアルキル基又はそれらの置換体を表す。ｐは０又は１を表す。Ｒ１５は炭素数３〜３０の３価の有機基を表す。Ｒ１６はそれぞれ独立して、炭素数１〜６のアルキル基、炭素数１〜６のアルコキシ基、フェニル基若しくはフェノキシ基又はそれらの置換体を表す。）
【請求項１１】
（Ｉ）紫外線吸収剤を含有する、請求項１〜１０のいずれか一項記載のネガ型感光性着色組成物。
【請求項１２】
（Ｊ）ラジカル捕捉剤を含有する、請求項１〜１１のいずれか一項記載のネガ型感光性着色組成物。
【請求項１３】
請求項１〜１２のいずれか一項記載のネガ型感光性着色組成物を硬化させてなる、硬化膜。
【請求項１４】
請求項１３記載の硬化膜を備える、タッチパネル用遮光パターン。
【請求項１５】
少なくとも、請求項１〜１２のいずれか一項記載のネガ型感光性着色組成物を、（ｉ）基板上に塗布する工程、（ｉｉ）塗布後の基板を減圧及び／又は加熱により乾燥する工程、（ｉｉｉ）乾燥後の基板にマスクを介して露光する工程、（ｉｖ）露光後の基板を現像液を用いて現像し、パターンを形成する工程、（ｖ）現像後の基板を加熱により硬化させる工程を備える、タッチパネルの製造方法。
【発明の詳細な説明】
【技術分野】
【０００１】
本発明は、ネガ型感光性着色組成物、硬化膜、タッチパネル用遮光パターン及びタッチパネルの製造方法に関する。
【背景技術】
【０００２】
近年、スマートフォンやタブレットＰＣ等、投影型静電容量式タッチパネルを用いたモバイル機器が急速に普及しつつある。投影型静電容量式タッチパネルは、画面領域にＩＴＯ（Ｉｎｄｉｕｍ  Ｔｉｎ  Ｏｘｉｄｅ）膜のパターンが形成され、その周辺部にさらにモリブデン等の金属配線部が形成されていることが一般的である。そしてこのような金属配線部を隠すため、投影型静電容量式タッチパネルのカバーガラスの内側には、黒又は白色等の遮光パターンが形成されていることが多い。【０００３】
タッチパネルの方式は、カバーガラスと液晶パネルとの間にタッチパネル層を形成するＯｕｔ−ｃｅｌｌタイプ、液晶パネル上にタッチパネル層を形成するＯｎ−ｃｅｌｌタイプ、液晶パネルの内部にタッチパネル層を形成するＩｎ−ｃｅｌｌタイプ、及び、カバーガラスにタッチパネル層を直接形成するＯＧＳ（Ｏｎｅ  Ｇｌａｓｓ  Ｓｏｌｕｔｉｏｎ）タイプに大別されるが、従来よりも薄型化及び軽量化を図れることから、ＯＧＳタイプのタッチパネルの開発が盛んになってきている。【０００４】
一方で、酸化ケイ素化合物を含有するネガ型感光性組成物が知られている（特許文献１〜４）。
【先行技術文献】
【特許文献】
【０００５】
【特許文献１】特開２０１０−０３９０５号公報
【特許文献２】特許第５０７８４７５号公報
【特許文献３】特許第４１１０４０１号公報
【特許文献４】国際公開第２０１０／０６１７４４号
【発明の概要】
【発明が解決しようとする課題】
【０００６】
本発明者らは、酸化ケイ素化合物を含有するネガ型感光性組成物は、一般的に耐熱性に優れていることから、タッチパネルの製造において白色系の遮光パターンの形成に適しているのではないかと考えた。しかしながら、従来のネガ型感光性組成物に白色顔料を含ませた具体的な例はなく、それらが白色顔料を含有する場合、高温処理によって、得られる硬化膜に黄変やクラック等が生じかねないため、ＩＴＯ製膜等の高温処理を必要とするＯＧＳタイプのタッチパネルの製造に用いることは難しいものであった。【０００７】
そこで本発明は、耐薬品性に優れるばかりでなく、耐熱性に極めて優れ、高温処理を経ても黄変やクラックを生じることのない、白色系の遮光パターン形成に好適なネガ型感光性着色組成物を提供することを目的とする。
【課題を解決するための手段】
【０００８】
上記課題を解決するため、本発明者らは、白色顔料を含有する、酸化ケイ素化合物を含有するネガ型感光性組成物において、ポリシロキサンの構造に着目し、鋭意検討した。そして、特定の構造を有するアルコキシシラン化合物を複数組み合わせ、それらを共加水分解物縮合して得られるポリシロキサンを含有した場合に、著しい効果を発揮することを見出したものである。すなわち、本発明は、以下に記載したネガ型感光性着色組成物、及び、それを硬化させてなる硬化膜等を提供する。【０００９】
（Ａ）白色顔料、（Ｂ）下記一般式（１）で示される化合物、下記一般式（２）で示される化合物及び下記一般式（３）で示される化合物を含むアルコキシシラン化合物を共加水分解物縮合して得られるポリシロキサン、（Ｃ）多官能アクリルモノマ、（Ｄ）光ラジカル重合開始剤、並びに、（Ｅ）有機溶媒、を含有する、ネガ型感光性着色組成物。【００１０】
【化１】
2014126013.tif 000003
【００１１】
（Ｒ１はそれぞれ独立して、メチル基又はフェニル基を表し、Ｒ２はそれぞれ独立して、水素又は炭素数１〜４のアルキル基を表す。）【００１２】
【化２】
2014126013.tif 000004
【００１３】
（Ｒ３はメチル基又は水素を表し、Ｒ４は炭素数１〜４のアルキレン基を表し、Ｒ５はそれぞれ独立して、水素又は炭素数１〜４のアルキル基を表す。Ｒ６はそれぞれ独立して、炭素数１〜６のアルキル基を表し、ｎは１〜３の整数を表す。）【００１４】
【化３】
2014126013.tif 000005
【００１５】
（ｌは０〜２の整数を表し、ｍは１〜３の整数を表し、Ｒ７は炭素数１〜４のアルキレン基を表し、Ｒ８はそれぞれ独立して、水素又は炭素数１〜４のアルキル基を表し、Ｒ９はそれぞれ独立して、炭素数１〜６のアルキル基を表す。）
【発明の効果】
【００１６】
本発明のネガ型感光性着色組成物によれば、耐薬品性に優れるばかりでなく、耐熱性に極めて優れ、高温処理を経ても黄変やクラックを生じることのない、白色系の硬化膜を形成することが可能となる。
【図面の簡単な説明】
【００１７】
【図１】遮光性硬化膜、パターンＩＴＯ、透明絶縁膜及びＭＡＭ配線の作製の過程を示す概略図である。
【図２】本発明の実施例４２で作製されたタッチパネル基板の断面を示す概略図である。
【発明を実施するための形態】
【００１８】
本発明のネガ型感光性着色組成物は、（Ａ）白色顔料、（Ｂ）下記一般式（１）で示される化合物、下記一般式（２）で示される化合物及び下記一般式（３）で示される化合物を含むアルコキシシラン化合物を共加水分解物縮合して得られるポリシロキサン、（Ｃ）多官能アクリルモノマ、（Ｄ）光ラジカル重合開始剤、並びに、（Ｅ）有機溶媒、を含有することを特徴とする。
【００１９】
【化４】
2014126013.tif 000006
【００２０】
（Ｒ１はそれぞれ独立して、メチル基又はフェニル基を表し、Ｒ２はそれぞれ独立して、水素又は炭素数１〜４のアルキル基を表す。）
【００２１】
【化５】
2014126013.tif 000007
【００２２】
（Ｒ３はメチル基又は水素を表し、Ｒ４は炭素数１〜４のアルキレン基を表し、Ｒ５はそれぞれ独立して、水素又は炭素数１〜４のアルキル基を表し、Ｒ６はそれぞれ独立して、炭素数１〜６のアルキル基を表し、ｎは１〜３の整数を表す。。）
【００２３】
【化６】
2014126013.tif 000008
【００２４】
（ｌは０〜２の整数を表し、ｍは０〜２の整数を表し、Ｒ７は炭素数１〜４のアルキレン基を表し、Ｒ８はそれぞれ独立して、水素又は炭素数１〜４のアルキル基を表し、Ｒ９はそれぞれ独立して、炭素数１〜６のアルキル基を表す。）
一般式（１）で示される化合物としては、例えば、ジメトキシジメチルシラン、ジエトキシジメチルシラン、ジメトキシジフェニルシラン、ジエトキシジフェニルシラン、ジヒドロキシジフェニルシラン、ジメトキシ（メチル）（フェニル）シラン、ジエトキシ（メチル）（フェニル）シラン、ジメトキシ（メチル）（フェネチル）シラン、ジシクロペンチルジメトキシシラン又はシクロヘキシルジメトキシ（メチル）シランが挙げられるが、クラック耐性を向上させるため、ジメトキシジフェニルシラン、ジエトキシジフェニルシラン又はジヒドロキシジフェニルシランが好ましい。
【００２５】
共加水分解物縮合に供するアルコキシシラン化合物に占める、一般式（１）で示される化合物の割合は、２５〜７５モル％が好ましい。一般式（１）で示される化合物の割合が１０モル％未満であると、クラック耐性が低くなり、一度に成膜できる硬化膜の膜厚が制限される。一方で、７５モル％を超えると、得られる硬化膜の耐薬品性が低下する。また、共加水分解物縮合に供するアルコキシシラン化合物に占める、ジメトキシジフェニルシラン、ジエトキシジフェニルシラン及びジヒドロキシジフェニルシランの割合は、１０〜４５モル％であることが好ましい。
【００２６】
一般式（２）で示される化合物としては、例えば、３−メタクリロキシプロピルトリメトキシシラン、３−メタクリロキシプロピルトリエトキシシラン、３−アクリロキシプロピルトリメトキシシラン、３−メタクリロキシプロピルメチルジメトキシシラン、３−メタクリロキシプロピルメチルジエトキシシラン、３−アクリロキシプロピルメチルジメトキシシラン、３−アクリロキシプロピルトリエトキシシラン又は３−アクリロキシプロピルメチルジエトキシシランが挙げられる。共加水分解物縮合に供するアルコキシシラン化合物に占める、一般式（２）で示される化合物の割合は、１０〜４５モル％が好ましい。一般式（２）で示される化合物が１０モル％未満であると、耐薬品性が低下する。一方で、４５モル％を超えると、耐熱性が低下する。
【００２７】
一般式（３）で示される化合物としては、例えば、３−トリメトキシシリルプロピル無水コハク酸、３−トリエトキシシリルプロピル無水コハク酸、３−トリメトキシシリルエチル無水コハク酸又は３−トリメトキシシリルブチル無水コハク酸、３−ジエトキシメチルシリルプロピル無水コハク酸、３−ジメトキシメチルシリルエチル無水コハク酸又は３−ジメトキシメチルシリルブチル無水コハク酸が挙げられる。共加水分解物縮合に供するアルコキシシラン化合物に占める、一般式（３）で示される化合物の割合は、１〜２０モル％が好ましい。一般式（３）で示される化合物が１モル％未満であると、現像残渣に対するマージンが小さくなる。一方で、２０モル％を超えると、耐薬品性が低下する。
【００２８】
共加水分解物縮合に供するアルコキシシラン化合物は、得られる硬化膜の耐薬品性を向上させるため、一般式（５）で示される化合物をさらに含むことが好ましい。一般式（５）で示される化合物としては、例えば、３−グリシジロキシプロピルトリメトキシシラン、３−グリシジロキシプロピルトリエトキシシラン、３−（３，４−エポキシシクロヘキシル）プロピルトリメトキシシラン、３−（３，４−エポキシシクロヘキシル）プロピルトリエトキシシランが挙げられる。共加水分解物縮合に供するアルコキシシラン化合物に占める、一般式（５）で示される化合物の割合は、１０モル％以下が好ましい。一般式（５）で示される化合物が１０モル％を超えると、耐熱性が低下する。
【００２９】
【化７】
2014126013.tif 000009
【００３０】
（Ｒ１２は炭素数エポキシ基を有する１価の有機基を表し、Ｒ１３はそれぞれ独立して、炭素数１〜４のアルキル基を表す。）
上記の一般式（１）〜（３）及び（５）で示される化合物以外のアルコキシシラン化合物としては、例えば、メチルトリメトキシシラン、エチルトリメトキシシラン、フェニルトリメトキシシラン、フェネチルトリメトキシシラン、ナフチルトリメトキシシラン、メチルトリエトキシシラン、エチルトリエトキシシラン、フェニルトリエトキシシラン、フェネチルトリエトキシシラン、ナフチルトリエトキシシラン、テトラメトキシシラン又はテトラエトキシシランが挙げられる。
【００３１】
本発明の熱硬化性着色組成物が含有する（Ｂ）ポリシロキサンは、一般式（１）で示される化合物、一般式（２）で示される化合物及び一般式（３）で示される化合物を含む、アルコキシシラン化合物を共加水分解物縮合、すなわち、加水分解及び部分縮合させることにより得られる。共加水分解物縮合には、一般的な方法を用いることができる。例えば、混合物に有機溶媒、水及び必要に応じて触媒を添加し、５０〜１５０℃で０．５〜１００時間程度加熱撹拌する方法を用いることができる。なお、加熱撹拌中、必要に応じて、蒸留によって加水分解副生物（メタノール等のアルコール）や縮合副生物（水）の留去を行っても構わない。
【００３２】
共加水分解物縮合に用いる有機溶媒としては、本発明の熱硬化性着色組成物が含有する（Ｃ）有機溶媒と同じものが好ましい。有機溶媒の添加量は、共加水分解物縮合に供するアルコキシシラン化合物１００質量部に対して、１０〜１０００質量部が好ましい。また、水の添加量は、加水分解性基１モルに対して０．５〜２モルが好ましい。
【００３３】
共加水分解物縮合に必要に応じて添加される触媒としては、酸触媒又は塩基触媒が好ましい。酸触媒としては、例えば、酢酸、トリフルオロ酢酸、ギ酸若しくは多価カルボン酸又はその無水物、塩酸、硝酸、硫酸、フッ酸、リン酸又はイオン交換樹脂が挙げられる。塩基触媒としては、例えば、トリエチルアミン、トリプロピルアミン、トリブチルアミン、トリペンチルアミン、トリヘキシルアミン、トリヘプチルアミン、トリオクチルアミン、ジエチルアミン、トリエタノールアミン、ジエタノールアミン、水酸化ナトリウム、水酸化カリウム、アミノ基を有するアルコキシシラン又はイオン交換樹脂が挙げられる。触媒の添加量は、共加水分解物縮合に供するアルコキシシラン化合物１００質量部に対して、０．０１〜１０質量部が好ましい。
【００３４】
さらに必要に応じて、添加した触媒を除去しても構わない。触媒の除去方法としては、例えば、水洗浄又はイオン交換樹脂の処理が挙げられる。ここで水洗浄とは、ポリシロキサン溶液を適当な疎水性溶媒で希釈した後、水で数回洗浄して得られた有機層をエバポレーターで濃縮する方法をいう。またイオン交換樹脂での処理とは、ポリシロキサン溶液を適当なイオン交換樹脂に接触させる方法をいう。
【００３５】
共加水分解物縮合により得られるポリシロキサンの重量平均分子量（以下、「Ｍｗ」）は、ＧＰＣで測定されるポリスチレン換算で５００〜１００００が好ましく、７００〜５０００がより好ましい。Ｍｗが７００未満であると、現像時に微少パターンの現像剥がれが発生する。一方で、１００００を超えると、現像時間が短い場合に現像残渣が発生する。
【００３６】
本発明のネガ型感光性着色組成物は、（Ａ）白色顔料を含有する。ここで（Ａ）白色顔料とは、可視領域に特定の吸収を持たず、かつ、屈折率が大きい不透明な顔料をいう。（Ａ）白色顔料としては、例えば、二酸化チタン、酸化マグネシウム、酸化亜鉛又は鉛白が挙げられるが、遮蔽性に優れ工業的利用が容易な二酸化チタンが好ましく、二酸化チタンの結晶構造にはアナターゼ型、ルチル型、ブルッカイト型があるが、中でも、ルチル型酸化チタンが、光触媒活性が無く、好ましい。また、ネガ型感光性着色組成物中での分散性と、硬化膜の耐光性、耐熱性を向上させるため、粒子の表面が処理された二酸化チタンがより好ましい。
【００３７】
表面処理剤としては、金属酸化物及び／又は金属酸化物の水和物が好ましく、Ａｌ２Ｏ３、ＳｉＯ２及び／又はＺｒＯ２がより好ましい。中でも、耐光性、耐熱性の観点からＳｉＯ２を含有することが好ましい。表面処理された酸化チタン粒子のうち、表面処理剤が占める質量は１０質量％以下が遮蔽性の観点から好ましい。硬化膜の色特性を向上させるため、上述の酸化チタンの平均一次粒子径は０．１〜０．５μｍが好ましく、０．２〜０．３μｍがより好ましい。平均一次粒子径が０．１μｍ未満であると遮蔽性が低下し、一方で０．５μｍを超えると白色硬化膜が黄味を帯びる。
【００３８】
二酸化チタン顔料の例としては、ＣＲ−９７；石原産業（株）製、（ルチル型、Ａｌ２Ｏ３／ＺｒＯ２処理、平均一次粒子径０．２５μｍ）、ＪＲ−３０１；テイカ（株）製、（ルチル型、Ａｌ２Ｏ３処理、平均一次粒子径０．３０μｍ）、ＪＲ−４０５；テイカ（株）製、（ルチル型、Ａｌ２Ｏ３処理、平均一次粒子径０．２１μｍ）、ＪＲ−６００Ａ；テイカ（株）製（ルチル型、Ａｌ２Ｏ３処理、平均一次粒子径０．２５μｍ）、ＪＲ−６０３；テイカ（株）製（ルチル型、Ａｌ２Ｏ３／ＺｒＯ２処理、平均一次粒子径０．２８μｍ）又はＲ９６０；デュポン（株）製（ルチル型、ＳｉＯ２／Ａｌ２Ｏ３処理、平均一次粒子径０．２１μｍ）等があげられる。
【００３９】
（Ａ）白色顔料の添加量は、（Ｂ）ポリシロキサン及び（Ｃ）多官能アクリルモノマの合計１００質量部に対し、２０〜３００質量部が好ましく、５０〜１５０質量部がより好ましい。（Ａ）白色顔料の量が２０質量部未満であると、十分な遮蔽性が得られなくなる。一方で、３００質量部を超えると、得られる硬化膜の耐薬品性が低下する。
【００４０】
本発明のネガ型感光性着色組成物は、（Ａ）白色顔料以外の着色剤を含有しても構わない。（Ａ）白色顔料以外の着色剤としては、例えば、染料、有機顔料又は無機顔料が挙げられるが、耐熱性の観点から、フタロシアニン系の有機顔料、カーボンブラック又は無機顔料が好ましい。
【００４１】
有機顔料としては、例えば、ピグメントイエロー１２、１３、１７、２０、２４、８３、８６、９３、９５、１０９、１１０、１１７、１２５、１２９、１３７、１３８、１３９、１４７、１４８、１５０、１５３、１５４、１６６、１６８若しくは１８５等の黄色有機顔料、ピグメントオレンジ１３、３６、３８、４３、５１、５５、５９、６１、６４、６５若しくは７１等のオレンジ色有機顔料、ピグメントレッド９、４８、９７、１２２、１２３、１４４、１４９、１６６、１６８、１７７、１７９、１８０、１９２、２０９、２１５、２１６、２１７、２２０、２２３、２２４、２２６、２２７、２２８、２４０若しくは２５４等の赤色有機顔料、ピグメントバイオレット１９、２３、２９、３０、３２、３７、４０若しくは５０等の紫色有機顔料、ピグメントブルー１５、１５：３、１５：４、１５：６、２２、６０若しくは６４等の青色有機顔料、ピグメントグリ−ン７、１０若しくは３６等の緑色有機顔料、又は、カーボンブラック、ペリレンブラック若しくはアニリンブラック等の黒色有機顔料が挙げられるが（数値はいずれもカラーインデックス（ＣＩ）ナンバー）、汎用性と耐熱性の観点から、ピグメントブルー１５：３、ピグメントブルー１５：４、ピグメントブルー１５：６、ピグメントグリーン７、ピグメントグリーン３６又はカーボンブラックが好ましい。
【００４２】
これらの有機顔料は、必要に応じて、ロジン処理、酸性基処理又は塩基性処理等の表面処理をされていても構わない。
【００４３】
無機顔料としては、例えば、酸化鉄、硫化カドミウム、チタンニッケルアンチモン、チタンニッケルバリウム、クロム酸ストロンチウム、ビリジアン、酸化クロム、アルミン酸コバルト若しくは窒化チタン等の、金属微粒子、金属酸化物、複合酸化物、金属硫化物、金属窒化物又は金属酸窒化物が挙げられる。これらの無機顔料は、他の無機成分又は有機成分で表面処理されていても構わないが、耐熱性の観点から、他の無機成分で表面処理されていることが好ましい。
【００４４】
一方で、本発明のネガ型感光性透明材料が（Ａ）白色顔料以外の着色剤を含有しない場合には、（Ａ）白色顔料が他色の着色剤と比較して遮蔽性が低いことから、得られる硬化膜の膜厚を１０μｍ以上にする必要があるが、１５μｍ以上が好ましく、２０μｍ以上がより好ましい。この場合、得られる硬化膜のクラック耐性が非常に重要となる。
【００４５】
本発明のネガ型感光性着色組成物は、分散性を向上させるため、顔料分散剤を含有しても構わない。
【００４６】
本発明のネガ型感光性組成物は、（Ｃ）多官能アクリルモノマを含有する。ここで（Ｃ）多官能アクリルモノマとは、複数の（メタ）アクリロイル基を有する化合物をいう。
【００４７】
（Ｃ）多官能アクリルモノマとしては、例えば、ビスフェノールＡジグリシジルエーテル（メタ）アクリレート、ポリ（メタ）アクリレートカルバメート、変性ビスフェノールＡエポキシ（メタ）アクリレート、アジピン酸１，６−ヘキサンジオール（メタ）アクリル酸エステル、無水フタル酸プロピレンオキサイド（メタ）アクリル酸エステル、トリメリット酸ジエチレングリコール（メタ）アクリル酸エステル、ロジン変性エポキシジ（メタ）アクリレート若しくはアルキッド変性（メタ）アクリレート等オリゴマー、トリプロピレングリコールジ（メタ）アクリレート、１，６−ヘキサンジオールジ（メタ）アクリレート、ビスフェノールＡジグリシジルエーテルジ（メタ）アクリレート、トリメチロールプロパントリ（メタ）アクリレート、ペンタエリスリトールトリ（メタ）アクリレート、トリアクリルホルマール、ペンタエリスリトールテトラ（メタ）アクリレート、ジペンタエリスリトールヘキサ（メタ）アクリレート、ジペンタエリスリトールペンタ（メタ）アクリレート、トリペンタエリスリトールヘプタ（メタ）アクリレート、トリペンタエリスリトールオクタ（メタ）アクリレート、［９，９−ビス［４−（２−アクリロイルオキシエトキシ）フェニル］フルオレン、エトキシ化イソシアヌル酸ジアクリレート、エトキシ化イソシアヌル酸トリアクリレート又はε−カプロラクトン変性トリス−（２−アクリロキシエチル）イソシアヌレートが挙げられるが、得られる硬化膜のクラック耐性を向上させるため、下記一般式（４）で示される化合物が好ましい。一般式（４）で示される化合物としては、例えば、エトキシ化イソシアヌル酸ジアクリレート、エトキシ化イソシアヌル酸トリアクリレート又はε−カプロラクトン変性トリス−（２−アクリロキシエチル）イソシアヌレートが挙げられる。
【００４８】
【化８】
2014126013.tif 000010
【００４９】
（Ｒ１０は炭素数１〜４のアルキレン基を表し、ｏはそれぞれ独立して、０〜５の整数を表し、Ｒ１１はそれぞれ独立して、アクリロイル基、メタクリロイル基又は水素を表す。ただし、全てのＲ１１が水素になることはない。）
本発明のネガ型感光性着色組成物は、（Ｄ）光ラジカル重合開始剤を含有する。ここで（Ｄ）光ラジカル重合開始剤とは、光（紫外線、電子線を含む）により分解及び／又は反応し、ラジカルを発生させるものをいう。
【００５０】
（Ｄ）光ラジカル重合開始剤としては、例えば、２−メチル−１−（４−メチルチオフェニル）−２−モルフォリノプロパン−１−オン、２−ベンジル２−ジメチルアミノ−１−（４−モルフォリノフェニル）−ブタン−１−オン、２−（ジメチルアミノ）−２−［（４−メチルフェニル）メチル］−１−［４−（４−モルフォリノフェニル）−ブタン−１−オン、２，４，６−トリメチルベンゾイルフェニルホスフィンオキサイド、ビス（２，４，６−トリメチルベンゾイル）−フェニルフォスフィンオキサイド、ビス（２，６−ジメトキシベンゾイル）−（２，４，４−トリメチルペンチル）−フォスフィンオキサイド、１，２−オクタンジオン，１−［４−（フェニルチオ）−２−（Ｏ−ベンゾイルオキシム）］、エタノン，１−［９−エチル−６−（２−メチルベンゾイル）−９Ｈ−カルバゾール−３−イル］−，１−（０−アセチルオキシム）、２，２−ジメトキシ−１，２−ジフェニルエタン−１−オン又は１−ヒドロキシーシクロヘキシルーフェニルーケトン等が挙げられる。
【００５１】
本発明のネガ型感光性透明材料が（Ａ）白色顔料以外の着色剤を含有しない場合には、感光剤による着色を抑制するため、２，４，６−トリメチルベンゾイルフェニルホスフィンオキサイド、ビス（２，４，６−トリメチルベンゾイル）−フェニルフォスフィンオキサイド又はビス（２，６−ジメトキシベンゾイル）−（２，４，４−トリメチルペンチル）−フォスフィンオキサイド等のアシルフォスフィンオキサイド系光重合開始剤が好ましい。
【００５２】
本発明のネガ型感光性着色組成物は、（Ｅ）有機溶媒を含有する。（Ｅ）有機溶媒は、組成物の各成分を均一に溶解するため、アルコール性化合物、エステル系化合物又はエーテル系化合物が好ましいが、顔料分散性の観点から、エステル系化合物又はエーテル系化合物がより好ましい。また、大気圧下の沸点が１１０℃〜２５０℃以下の化合物が好ましい。本発明のネガ型感光性着色組成物はスピンコーター、スリットコーター、スクリーン印刷、インクジェット又はバーコーター等の印刷方式での塗布が想定されることから、沸点が１１０℃未満であると有機溶媒の乾燥速度が早く、塗布均一性に不具合が生じ易い。一方で、沸点が２５０℃を超えると、得られる硬化膜に有機溶媒が残存し、硬化膜の耐熱性が悪化してしまう。
【００５３】
（Ｅ）有機溶媒としては、例えば、プロピレングリコールモノメチルエーテル、プロピレングリコールモノメチルエーテルアセテート、ダイアセトンアルコール、エチレングリコールモノノルマルブチルエーテル、酢酸２−エトキシエチル、１−メトキシプロピル−２−アセテート、３−メトキシ−３−メチルブタノール、３−メトキシ−３−メチルブタノールアセテート、３−メトキシブチルアセテート、１，３−ブチレングリコルジアセテート、エチレングリコールモノブチルエーテルアセテート、ジエチレングリコールモノブチルエーテルアセテート、乳酸エチル、乳酸ブチル、アセト酢酸エチル又はγ−ブチロラクトンが挙げられる。
【００５４】
本発明の熱硬化性着色組成物は、塗布性を向上させるため、界面活性剤を含有しても構わない。界面活性剤としては、例えば、フッ素系界面活性剤、シリコーン系界面活性剤、ポリアルキレンオキシド系界面活性剤又はポリ（メタ）アクリレート系界面活性剤が挙げられる。
【００５５】
本発明のネガ型感光性着色組成物は、（Ｆ）多官能チオール化合物を含有しても構わない。（Ｆ）多官能チオール化合物を含有することでパターンエッジのテーパー形状が緩やかとなる。また、ガラスとの密着性が向上し、現像剥がれを抑制することができる。さらに、後工程での薬品処理に対する耐性も向上させることができる。
【００５６】
（Ｆ）多官能チオール化合物の添加量は、（Ｂ）ポリシロキサン及び（Ｃ）多官能アクリルモノマの合計１００質量部に対し、０．１〜５質量部が好ましい。（Ｆ）多官能チオール化合物の添加量が０．１質量部を未満であると、耐薬品性の向上効果が十分に得られない可能性があり、５質量部を超えると、露光時にチオール化合物特有の臭気が強くなる。
【００５７】
（Ｆ）多官能チオール化合物としては、組成物の保存安定性の観点から、多価アルコール化合物と２級又は３級メルカプト基を有するカルボン酸化合物とのエステル化合物が好ましい。
【００５８】
多価アルコール化合物としては、例えば、アルキレングリコール（ただし、アルキルレン基の炭素数は２〜１０で、枝分かれしていても構わない。）、ジエチレングリコール、ジプロピレングリコール、グリセリン、トリメチロールプロパン、トリス（２−ヒドロキシエチル）イソシアヌレート、ペンタエリスリトール又はジペンタエリスリトールが挙げられる。
【００５９】
２級又は３級メルカプト基を有するカルボン酸化合物としては、例えば、２−メルカプトプロピオン酸、３−メルカプトブタン酸、２−メルカプトイソブタン酸、４−メルカプトペンタン酸又は３−メルカプトペンタン酸が挙げられる。
【００６０】
これらのチオール化合物としては、例えば、ペンタエリスリトールテトラキス（２−メルカプトプロピオネート）、トリメチロールプロパントリス（２−メルカプトプロピオネート）、トリメチロールエタントリス（２−メルカプトプロピオネート）、グリセリントリス（２−メルカプトプロピオネート）、トリス（２−メルカプトプロピオネート）エトキシイソシアヌレート、エチレングリコールビス（２−メルカプトプロピオネート）、１，２−プロピレングリコール（２−メルカプトプロピオネート）、１，４−ブチレングリコール（２−メルカプトプロピオネート）、ジエチレングリコールビス（２−メルカプトプロピオネート）、ジプロピレングリコールビス（２−メルカプトプロピオネート）、ペンタエリスリトールテトラキス（３−メルカプトブチレート）、トリメチロールプロパントリス（３−メルカプトブチレート）、トリメチロールエタントリス（３−メルカプトブチレート）、グリセリントリス（３−メルカプトブチレート）、トリス（３−メルカプトブチレート）エトキシイソシアヌレート、エチレングリコールビス（３−メルカプトブチレート）、１，２−プロピレングリコール（３−メルカプトブチレート）、１，４−ブチレングリコール（３−メルカプトブチレート）、ジエチレングリコールビス（３−メルカプトブチレート）、ジプロピレングリコールビス（３−メルカプトブチレート）、ペンタエリスリトールテトラキス（２−メルカプトイソブチレート）、トリメチロールプロパントリス（２−メルカプトイソブチレート）、トリメチロールエタントリス（２−メルカプトイソブチレート）、グリセリントリス（２−メルカプトイソブチレート）、トリス（２−メルカプトイソブチレート）エトキシイソシアヌレート、エチレングリコールビス（２−メルカプトイソブチレート）、１，２−プロピレングリコールビス（２−メルカプトイソブチレート）、トリメチロールプロパントリス（２−メルカプトイソブチレート）、１，２−プロピレングリコール（２−メルカプトイソブチレート）、１，４−ブチレングリコール（２−メルカプトイソブチレート）、ジエチレングリコールビス（２−メルカプトイソブチレート）又はジプロピレングリコールビス（２−メルカプトイソブチレート）が挙げられるが、臭気、保存安定性及び反応性のバランスに優れていることから、ペンタエリスリトールテトラキス（３−メルカプトブチレート）、トリメチロールプロパントリス（３−メルカプトブチレート）、トリメチロールエタントリス（３−メルカプトブチレート）、グリセリントリス（３−メルカプトブチレート）又はトリス（３−メルカプトブチレート）エトキシイソシアヌレートが好ましい。
【００６１】
その他のチオール化合物としては、例えば、１，４−ブタンジチオール、１，５−ペンタンジチオール、１，６−ヘキサンジチオール、１，９−ノナンジチオール、ペンタエリスリトールテトラキス（３−メルカプトプロピオネート）、トリメチロールプロパントリス（３−メルカプトプロピオネート）、トリメチロールエタントリス（３−メルカプトプロピオネート）、グリセリントリス（３−メルカプトプロピオネート）、トリス（３−メルカプトプロピオネート）エトキシイソシアヌレート、エチレングリコールビス（３−メルカプトプロピオネート）、１，２−プロピレングリコール（３−メルカプトプロピオネート）、１，４−ブチレングリコール（３−メルカプトプロピオネート）、ジエチレングリコールビス（３−メルカプトプロピオネート）又はジプロピレングリコールビス（３−メルカプトプロピオネート）が挙げられる。（Ｆ）多官能チオール化合物を本発明のネガ型感光性着色組成物に添加する際は、単独で使用してもよいし、混合してもよい。
【００６２】
本発明のネガ型感光性着色組成物は、耐薬品性をさらに向上させるため、（Ｇ）脂環式エポキシ化合物を含有しても構わない。（Ｇ）脂環式エポキシ化合物は耐熱性が高いため、耐薬品性を向上しながらも追加加熱処理後の黄変を抑えることができる。
【００６３】
（Ｇ）脂環式エポキシ化合物の添加量は、（Ｂ）ポリシロキサン及び（Ｃ）多官能アクリルモノマの合計１００質量部に対し、０．１〜１５質量部以下が好ましい。（Ｇ）脂環式エポキシ化合物の添加量が０．１質量部未満である、と密着性の向上効果が十分に得られない場合があり、１５質量部を超えると、組成物の保存安定性が下がり、組成物の取り扱いが難しくなる場合がある。
【００６４】
（Ｇ）脂環式エポキシ化合物としては、例えば、３’，４’−エポキシシクロヘキシルメチル３，４−エポキシシクロヘキサンカルボキシレート、２，２−ビス（ヒドロキシメチル）−１−ブタノールの１，２−エポキシ−４−（２−オキシラニル）シクロヘキサン付加物、ε−カプロラクトン変性３’，４’−エポキシシクロヘキシルメチル３’，４’−エポキシシクロヘキサンカルボキシレート、１，２−エポキシ−４−ビニルシクロヘキサン、ブタンテトラカルボン酸テトラ（３，４−エポキシシクロヘキシルメチル）修飾ε−カプロラクトン、３，４−エポキシシクロヘキシルメチルメタアクリレート、水添ビスフェノールＡジグリシジルエーテル、水添ビスフェノールＦジグリシジルエーテル、水添ビスフェノールＥジグリシジルエーテル、水添ビスフェノールＡビス（プロピレングリコールグリシジルエーテル）エーテル、水添ビスフェノールＡビス（エチレングリコールグリシジルエーテル）エーテル、１，４−シクロヘキサンジカルボン酸ジグリシジル又は１，４−シクロヘキサンジメタノールジグリシジルエーテル等が挙げられる。（Ｇ）脂環式エポキシ化合物を本発明のネガ型感光性着色組成物に添加する際は、単独で使用してもよいし、混合してもよい。
【００６５】
本発明のネガ型感光性着色組成物は、密着性を向上させるため、（Ｈ）下記一般式（６）で示されるシランカップリング剤を含有しても構わない。（Ｈ）下記一般式（６）で示されるシランカップリング剤の添加量は、（Ｂ）ポリシロキサン及び（Ｃ）多官能アクリルモノマの合計１００質量部に対し、０．１〜１５質量部が好ましい。（Ｈ）下記一般式（６）で示されるシランカップリング剤の添加量が０．１質量部未満であると密着性の向上効果が十分に得られない場合があり、１５質量部を超えると、硬化膜が黄変する場合がある。
【００６６】
【化９】
2014126013.tif 000011
【００６７】
（各Ｒ１４はそれぞれ独立して、炭素数１〜６のアルキル基又はそれらの置換体を表す。ｐは０又は１を表す。Ｒ１５は炭素数３〜３０の３価の有機基を表す。Ｒ１６はそれぞれ独立して、炭素数１〜６のアルキル基、炭素数１〜６のアルコキシ基、フェニル基若しくはフェノキシ基、又はそれらの置換体を表す。）
ここで、Ｒ１４としては、メチル基、エチル基、ブチル基が好ましく、特に原料入手の点からメチル基、エチル基が好ましい。Ｒ１５としては、アルキル基が好ましく、特に有機溶剤への溶解性の点から炭素数３〜１０のアルキル基が好ましい。
【００６８】
（Ｈ）上記一般式（６）で示されるシランカップリング剤としては、例えば、３−（ｔｅｒｔ−ブチルカルバモイル）−６−（トリメトキシシリル）へキサン酸、２−（２−（ｔｅｒｔ−ブチルアミノ）−２−オキソエチル）−５−（トリメトキシシリル）ペンタン酸、３−（イソプロピルカルバモイル）−６−（トリメトキシシリル）へキサン酸、２−（２−（イソプロピルアミノ）−２−オキソエチル）−５−（トリメトキシシリル）ペンタン酸、３−（イソブチルカルバモイル）−６−（トリメトキシシリル）へキサン酸、２−（２−（イソプチルアミノ）−２−オキソエチル）−５−（トリメトキシシリル）ペンタン酸、３−（ｔｅｒｔ−ペンチルカルバモイル）−６−（トリメトキシシリル）へキサン酸、２−（２−（ｔｅｒｔ−ペンチルアミノ）−２−オキソエチル）−５−（トリメトキシシリル）ペンタン酸、３−（ｔｅｒｔ−ブチルカルバモイル）−６−（トリエトキシシリル）へキサン酸、２−（２−（ｔｅｒｔ−ブチルアミノ）−２−オキソエチル）−５−（トリエトキシシリル）ペンタン酸、６−（ジメトキシ（メチル）シリル）−３−（ｔｅｒｔ−ブチルカルバモイル）へキサン酸、５−（ジメトキシ（メチル）シリル−２−（２−（ｔｅｒｔ−ブチルアミノ）−２−オキソエチル）ペンタン酸、３−（ｔｅｒｔ−ブチルカルバモイル）−６−（トリメトキシシリル）ペンタン酸、２−（２−（ｔｅｒｔ−ブチルアミノ）−２−オキソエチル）−５−（トリメトキシシリル）ブタン酸、２−（ｔｅｒｔ−ブチルカルバモイル）−４−（２−（トリメトキシシリル）エチル）シクロヘキサンへキサンカルボン酸、２−（ｔｅｒｔ−ブチルカルバモイル）−５−（２−（トリメトキシシリル）エチル）シクロヘキサンへキサンカルボン酸等が挙げられる。
【００６９】
これらの中でも特に３−（ｔｅｒｔ−ブチルカルバモイル）−６−（トリメトキシシリル）へキサン酸、２−（２−（ｔｅｒｔ−ブチルアミノ）−２−オキソエチル）−５−（トリメトキシシリル）ペンタン酸、３−（イソプロピルカルバモイル）−６−（トリメトキシシリル）へキサン酸、３−（ｔｅｒｔ−ペンチルカルバモイル）−６−（トリメトキシシリル）へキサン酸、２−（２−（ｔｅｒｔ−ペンチルアミノ）−２−オキソエチル）−５−（トリメトキシシリル）ペンタン酸、３−（ｔｅｒｔ−ブチルカルバモイル）−６−（トリエトキシシリル）へキサン酸、２−（２−（ｔｅｒｔ−ブチルアミノ）−２−オキソエチル）−５−（トリエトキシシリル）ペンタン酸、６−（ジメトキシ（メチル）シリル）−３−（ｔｅｒｔ−ブチルカルバモイル）へキサン酸、５−（ジメトキシ（メチル）シリル−２−（２−（ｔｅｒｔ−ブチルアミノ）−２−オキソエチル）ペンタン酸、３−（ｔｅｒｔ−ブチルカルバモイル）−６−（トリメトキシシリル）ペンタン酸、２−（２−（ｔｅｒｔ−ブチルアミノ）−２−オキソエチル）−５−（トリメトキシシリル）ブタン酸、２−（ｔｅｒｔ−ブチルカルバモイル）−４−（２−（トリメトキシシリル）エチル）シクロヘキサンへキサンカルボン酸、２−（ｔｅｒｔ−ブチルカルバモイル）−５−（２−（トリメトキシシリル）エチル）シクロヘキサンへキサンカルボン酸が、一般式（６）においてｎが０になり、ＩＴＯ接着性向上の効果が高くなる点から好ましい。
【００７０】
（Ｈ）上記一般式（６）で示されるシランカップリング剤を本発明のネガ型感光性着色組成物に添加する際は、単独で使用してもよいし、混合してもよい。
【００７１】
特に限定するわけではないが、トリメトキシシリルプロピル基を含有する酸無水物とアルキルアミンの反応により、容易に合成することができる。そのため合成時に生じるペア、例えば、３−（ｔｅｒｔ−ブチルカルバモイル）−６−（トリメトキシシリル）へキサン酸、２−（２−（ｔｅｒｔ−ブチルアミノ）−２−オキソエチル）−５−（トリメトキシシリル）ペンタン酸、等の組み合わせで用いることが好ましい。
【００７２】
より好ましい組合せとしては、原料入手の容易性の観点から、３−（ｔｅｒｔ−ブチルカルバモイル）−６−（トリメトキシシリル）へキサン酸、２−（２−（ｔｅｒｔ−ブチルアミノ）−２−オキソエチル）−５−（トリメトキシシリル）ペンタン酸、又は、３−（ｔｅｒｔ−ペンチルカルバモイル）−６−（トリメトキシシリル）へキサン酸、２−（２−（ｔｅｒｔ−ペンチルアミノ）−２−オキソエチル）−５−（トリメトキシシリル）ペンタン酸の組み合わせが好ましい。
【００７３】
本発明のネガ型感光性着色組成物は、（Ｉ）紫外線吸収剤を含有しても構わない。（Ｉ）紫外線吸収剤を含有することにより、パターンエッジ部のテーパー形状を維持したまま、解像度を良くすることができる。（Ｉ）紫外線吸収剤の添加量は、（Ｂ）ポリシロキサン及び（Ｃ）多官能アクリルモノマの合計１００質量部に対し、０．０１〜１０質量部が好ましく、０．１〜５質量部がより好ましい。（Ｉ）紫外線吸収剤の添加量が０．０１質量部未満であるとパターン形状制御の向上効果が十分に得られない場合があり、１０質量部を超えると、硬化膜が黄変する場合がある。
【００７４】
（Ｉ）紫外線吸収剤としては、透明性及び非着色性の面から、ベンゾトリアゾール系化合物、ベンゾフェノン系化合物又はトリアジン系化合物が好ましく、耐熱性の観点から、トリアジン系化合物がより好ましい。
【００７５】
ベンゾトリアゾール系化合物の紫外線吸収剤としては、例えば、２−（２Ｈベンゾトリアゾール−２−イル）フェノール、２−（２Ｈ−ベンゾトリアゾール−２−イル）−４，６−ｔｅｒｔ−ペンチルフェノール、２−（２Ｈベンゾトリアゾール−２−イル）−４−（１，１，３，３−テトラメチルブチル）フェノール、２（２Ｈ−ベンゾトリアゾール−２−イル）−６−ドデシル−４−メチルフェノール、２−（２’−ヒドロキシ−５’−メタクリロキシエチルフェニル）−２Ｈ−ベンゾトリアゾール、２−（２Ｈ−ベンゾトリアゾール−２−イル）−４，６−ビス（１−メチル−１−フェニルエチル）フェノール、２−（２Ｈ−ベントリアゾール−２−イル）−４−メチル−６−（３，４，５，６−テトラヒドロフタルイミド−イル−メチル）フェノール又は２−（２Ｈ−ベンゾトリアゾール−２−イル）−６−（１−メチル−１−フェニルエチル）−４−（１，１，３，３−テトラメチルブチル）フェノール等が挙げられるが、耐熱性の観点から、２−（２Ｈ−ベントリアゾール−２−イル）−４−メチル−６−（３，４，５，６−テトラヒドロフタルイミド−イル−メチル）フェノールがより好ましい。
【００７６】
ベンゾフェノン系化合物の紫外線吸収剤としては、例えば、２−ヒドロキシ−４−メトキシベンゾフェノンが挙げられる。トリアジン系化合物の紫外線吸収剤としては、例えば、２−（４，６−ジフェニル−１，３，５トリアジン−２−イル）−５−［（ヘキシル）オキシ］−フェノール、２−（４，６−ビス（２，４−ジメチルフェニル）−１，３，５−トリアジン−２−イル−５−ヒドロキシフェニルとオキシラン［（Ｃ１０−Ｃ１６主としてＣ１２−Ｃ１３アルキルオキシ）メチル］オキシランとの反応生成物、２−［２−ヒドロキシ−４−［３−（２−エチルヘキシル−１−オキシ）−２−ヒドロキシプロピルオキシ］フェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、２−エチルヘキシル−２−（４−（４，６−ジ（［１，１‘−ビフェニル］−４−イル）−１，３，５−トリアジン−２−イル）−３−ヒドロキシフェノキシ）プロパノエート又はトリオクチル−２，２’、２’’−（（（１，３，５−トリアジン−２，４，６−トリル）トリス（３−ヒドロキシベンゼン−４，１−ジイル））トリス（オキシ））トリプロパノエート等が挙げられる。
【００７７】
本発明のネガ型感光性着色組成物は、本発明のネガ型感光性着色組成物は、（Ｊ）ラジカル捕捉剤を含有しても構わない。（Ｊ）ラジカル捕捉剤の酸化防止効果により、後工程の加熱処理後の黄変が抑えられ、耐光性が向上する。
【００７８】
（Ｊ）ラジカル捕捉剤の添加量は、（Ｂ）ポリシロキサン及び（Ｃ）多官能アクリルモノマの合計１００質量部に対し、０．０１〜１０質量部が好ましく、０．１５質量部以下がより好ましい。（Ｊ）ラジカル捕捉剤の添加量が０．０１質量部未満であるとパターン形状制御の向上効果が十分に得られない場合があり、１０質量部を超えると、硬化膜が黄変する場合がある。
【００７９】
（Ｊ）ラジカル捕捉剤としては、硬化膜の変色抑制効果に優れるため、Ｍｗが３００以上又はラジカル重合性基を有するヒンダードフェノール化合物又はヒンダードアミン化合物が好ましい。Ｍｗが３００未満であり、かつラジカル重合性基を含有しない場合、熱硬化時に昇華してしまい、十分な酸化防止効果を得られない場合がある。また、１分子中のフェノール基又はアミノ基の量としては、ラジカル捕捉効果が得やすいことから２以上が好ましく、４以上がより好ましい。
【００８０】
ヒンダードフェノール化合物としては、例えば、ｔｅｒｔ−ブチルピロカテコール、ジブチルヒドロキシトルエン、オクダデシル３−（３，５−ジ−ｔ−ブチル−４−ヒドロキシフェニル）プロピオネート、ヘキサメチレンビス［３（３，５−ジ−ｔ−ブチル−４−ヒドロキシフェニルプロピオネート、チオジエチレンビス［３（３，５−ジ−ｔ−ブチル−４−ヒドロキシフェニルプロピオネート、エチレンビス（オキシエチレン）ビス（３−（５−ｔ−ブチル−４−ヒドロキシ−ｍ−トリル）プロピオネート、トリス−（３,５−ジ−ｔ−ブチル−４−ヒドロキシベンジル）−イソシアヌレート、１，３，５−トリメチル−２，４，６−トリス（３，５−ジ−ｔ−ブチル−４−ヒドロキシベンジル）ベンゼン、ペンタエリスリトールテトラキス（３−（３，５−ジ−ｔ−ブチル−４−ヒドロキシフェニル）プロピオネート、２−ｔ−ブチル−６−（３−ｔ−ブチル−２−ヒドロキシ−５−メチルベンジル）−４−メチルフェニルアクリレート、２−［１−（２−ヒドロキシ３，５−ジ−ｔ−ペンチルフェニル）エチル］−４，６−ジ−ｔ−ペンチルフェニルアクリレート、２，２’−メチレンビス（６−ｔ−ブチル−４−メチルフェノール又は４，４’−ブチリデンビス（６−ｔ−ブチル−３−メチルフェノール）が挙げられる。
【００８１】
ヒンダードアミン化合物としては、例えば、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート、メチル−１，２，２，６，６−ペンタメチル−４−ピペリジルセバケート、１，２，２，６，６−ペンタメチル−４−ピペリジルメタクリレート、２，２，６，６−テトラメチル−４−ピペリジルメタクリレート、デカン二酸ビス（２，２，６，６−テトラメチル−１−（オクチルオキシ）−４−ピペリジニル）エステルと１，１−ジメチルエチルヒドロペルオキシドとオクタンの反応生成物、テトラキス（１，２，２，６，６−ペンタメチル−４−ピリジル）ブタン−１，２，３，４−テトラカルボキシレート又はテトラキス（２，２，６，６−テトラメチル−４−ピリジル）ブタン−１，２，３，４−テトラカルボキシレートが挙げられる。
【００８２】
本発明のネガ型感光性着色組成物の代表的な製造方法について、以下に説明する。まず、（Ａ）白色顔料、（Ｂ）ポリシロキサン及び（Ｅ）有機溶媒の混合液を、ジルコニアビーズが充填されたミル型分散機を用いて分散させ、顔料分散液を得る。一方で、（Ｂ）ポリシロキサン、（Ｃ）多官能アクリルモノマ、（Ｄ）光ラジカル重合開始剤、（Ｅ）有機溶媒及び他の添加物を、撹拌して溶解させ、希釈液を得る。そして、分散液と希釈液とを混合、撹拌、ろ過することで、ネガ型感光性着色組成物が得られる。
【００８３】
本発明のネガ型感光性着色組成物を硬化させてなる硬化膜の形成方法は、以下（ｉ）〜（ｖ）の５つの工程を経ることが、ディスプレイ及び半導体の製造装置をそのまま使用可能であるため、好ましい。
【００８４】
（ｉ）ネガ型感光性着色組成物を基板上に塗布する工程。
塗布方式としては、例えば、スピンコーター、スリットコーター、スクリーン印刷、インクジェット又はバーコーターが挙げられる
（ｉｉ）塗布後の基板を減圧及び／又は加熱により乾燥（プリベーク）する工程。
加熱方法としては、例えば、ホットプレート又はオーブン等の加熱装置が挙げられる。加熱条件としては、６０〜１５℃で３０秒〜３分間が一般的である。また、乾燥後のプリベーク後の膜厚は、５〜３０μｍが好ましい。
【００８５】
（ｉｉｉ）乾燥後の基板にマスクを介して露光する工程
露光方法としては、例えば、ステッパー、ミラープロジェクションマスクアライナー（ＭＰＡ）又はパラレルライトマスクアライナー（以下、「ＰＬＡ」）等の露光機が挙げられる。露光条件としては、露光強度１０〜４０００Ｊ／ｍ２程度（波長３６５ｎｍ露光量換算）が一般的である。露光光源としては、例えば、ｉ線、ｇ線若しくはｈ線等の紫外線、ＫｒＦ（波長２４８ｎｍ）レーザー又はＡｒＦ（波長１９３ｎｍ）レーザーが挙げられる。
【００８６】
（ｉｖ）露光後の基板を現像液を用いて現像し、パターンを形成する工程。
現像方法としては、シャワー、ディッピング又はパドル等の方法で、現像液に５秒〜１０分間浸漬することが好ましい。現像液としては、例えば、アルカリ金属の水酸化物、炭酸塩、リン酸塩、ケイ酸塩若しくはホウ酸塩等の無機アルカリ、２−ジエチルアミノエタノール、モノエタノールアミン若しくはジエタノールアミン等のアミン類又はテトラメチルアンモニウムヒドロキサイド若しくはコリン等の４級アンモニウム塩の水溶液が挙げられる。現像後、水でリンスすることが好ましく、続いて５０〜１４０℃で乾燥ベークをしても構わない。
【００８７】
（ｖ）現像後の基板を加熱により硬化させる工程。
加熱方法としては、例えば、ホットプレート又はオーブン等の加熱装置が挙げられる。加熱条件としては、１２０〜２５０℃で１５分〜２時間が好ましい。
【００８８】
本発明のネガ型感光性樹脂組成物から、上記（ｉ）〜（ｖ）の５つの工程を経て硬化膜を形成する方法は、パターン寸法及びパターン直線性に優れることから、ＯＧＳタッチパネルの製造方法として好適であり、得られる硬化膜は、遮光性及び反射色特性に優れることからＯＧＳタイプのタッチパネルにおける遮光パターンとして好適である。遮光パターンのＯＤ値としては、遮光パターンの上部に形成される配線を遮蔽できるため０．６以上が好ましく、０．７以上がより好ましい。
【実施例】
【００８９】
以下、実施例及び比較例を挙げて、本発明をさらに詳しく説明する。各実施例及び比較例における評価方法は以下のとおりである。【００９０】
＜パターン加工性の評価＞
１０ｃｍ角の無アルカリガラス基板上に、ネガ型感光性着色組成物を任意の回転数でスピンコートし、基板をホットプレート（ＳＣＷ−６３６；大日本スクリーン製造（株）製）を用いて１００℃で２分間プリベークし、膜厚１０μｍの硬化膜を形成した。次に、ＰＬＡ（ＰＬＡ−５０１Ｆ；キヤノン（株）製）を用いて超高圧水銀灯を光源とし、１５０μｍ幅、１００μｍ幅及び８０μｍ幅のライン＆スペースパターンを有したマスクを介して、露光量２００ｍＪ（ｉ線）、マスクギャップ１５０μｍで露光した。その後、自動現像装置（滝沢産業（株）製；ＡＤ−２０００）を用いて、２．３８質量％水酸化テトラメチルアンモニウム水溶液（ＥＬＭ−Ｄ；三菱ガス化学（株）製）で６０秒間シャワー現像し、次いで水で３０秒間リンスした。【００９１】
現像後のパターンを光学顕微鏡で観察し、未露光部に残渣のない最も狭い線幅を解解像度とした。１５０μｍ幅の未露光部にも残渣が残存した場合は「＞１５０μｍ」とした。【００９２】
続いて現像後の基板をオーブン（ＩＨＰＳ−２２２；エスペック（株）製）を用いて空気中２３０℃で３０分間キュアして、硬化膜を形成した。得られた硬化膜の、１５０μｍ幅のライン＆スペースパターンの断面を切り出し、走査型電子顕微鏡を用いて観察して、以下の判断基準に基づいてパターン形状を評価した。ただし、解像度が「＞１５０μｍ」の場合は評価を行わなかった。
Ａ：テーパー角６０°未満
Ｂ：テーパー角６０°以上、９０°未満
Ｃ：テーパー角９０°以上（アンダーカット形状）
＜クラック耐性の評価＞
１０ｃｍ角の無アルカリガラス基板上に、ネガ型感光性着色組成物をキュア後の膜厚が５μｍ、１０μｍ、１５μｍ、及び、２０μｍとなるようにスピンコーター（１Ｈ−３６０Ｓ；ミカサ（株）製）にてそれぞれ塗布し、基板をホットプレートを用いて１００℃で２分間プリベークし、硬化膜を形成した。次に、ＰＬＡを用いて超高圧水銀灯を光源とし、露光量２００ｍＪ（ｉ線）で全面露光した。その後、自動現像装置を用いて、２．３８質量％水酸化テトラメチルアンモニウム水溶液で６０秒間シャワー現像し、次いで水で３０秒間リンスした。最後に、オーブン（ＩＨＰＳ−２２２；エスペック（株）製）を用いて空気中２３０℃で１時間キュアして、硬化膜を形成した。得られた硬化膜のクラックの発生有無を目視にて確認し１つでもクラックがあれば、その膜厚でのクラック耐性はないと判断した。例えば、膜厚１５μｍではクラックがなく、膜厚２０μｍではクラックがあった場合には、耐クラック膜厚を「＞１５μｍ」と判定した。また、２０μｍでもクラックがない場合の耐クラック膜厚を「＞２０μｍ」、５μｍでもクラックがある場合の耐クラック膜厚を「＜５μｍ」と、それぞれ判定した。【００９３】
＜膜特性評価用の硬化膜の形成＞
１０ｃｍ角の無アルカリガラス基板上に、ネガ型感光性着色組成物をキュア後の膜厚が１０μｍとなるようにスピンコーターにてそれぞれ塗布し、以降クラック耐性の評価と同様の方法で、膜特性評価用の硬化膜を形成した。なお、硬化膜にクラックがあった場合については、残りの評価を実施しなかった。【００９４】
＜色特性の評価＞
ネガ型感光性着色組成物が着色剤として白色顔料のみを含有する場合に、色特性を評価した。【００９５】
膜特性評価用の硬化膜を、分光光度計（ＵＶ−２４５０；株式会社島津製作所製）を用いて、ガラス基板側からキュア後の硬化膜の全反射光の反射率を測定し、ＣＩＥ１９７６（Ｌ＊，ａ＊，ｂ＊）色空間にて色特性を評価した。なお、光源としてはＤ６５光源を用いた。【００９６】
＜色変化の評価＞
ネガ型感光性着色組成物が着色剤として白色顔料のみを含有する場合に、色変化を評価した。また、追加熱処理をした硬化膜にクラックが生じた場合にも、評価を実施しなかった。【００９７】
膜特性評価用の硬化膜を、オーブン（エスペック（株）製ＩＨＰＳ−２２２）を用いて、空気中２４０℃で２時間、追加熱処理した。追加熱処理した硬化膜を、分光光度計（ＵＶ−２４５０；株式会社島津製作所製）を用いて、ガラス基板側からキュア後の硬化膜の全反射光の反射率を測定し、ＣＩＥ１９７６（Ｌ＊，ａ＊，ｂ＊）色空間にて表示した値を、上記の色特性の評価結果と比較し、以下の式（Ｉ）により色差（以下、「ΔＥａｂ」）を算出した。
ΔＥａｂ＝（Ｘ１＾２＋Ｘ２＾２＋Ｘ３＾２）＾０．５  ・・・  式（Ｉ）
ここで、
Ｘ１  ：  ｛Ｌ＊（０）｝−｛Ｌ＊（１）｝
Ｘ２  ：  ｛ａ＊（０）｝−｛ａ＊（１）｝
Ｘ３  ：  ｛ｂ＊（０）｝−｛ｂ＊（１）｝
であり、Ｌ＊（０）、ａ＊（０）、ｂ＊（０）は、それぞれ、膜特性評価用の硬化膜のＬ＊，ａ＊，ｂ＊の値を示し、Ｌ＊（１）、ａ＊（１）、ｂ＊（１）は、それぞれ、追加熱処理した硬化膜のＬ＊，ａ＊，ｂ＊の値を示す。【００９８】
ここでΔＥａｂが１．０未満であれば「Ｓ」、ΔＥａｂが１．０以上、１．５未満であれば「Ａ」、ΔＥａｂが１．５より大きく、２．５以下であれば「Ｂ」、ΔＥａｂが２．５より大きければ「Ｃ」、と判定した。【００９９】
＜接着性の評価＞
膜特性評価用の硬化膜を、カッターナイフを用いて１ｍｍ間隔で縦横に切断して、１ｍｍ×１ｍｍのマス目を１００個作製した。続いて、全てのマス目が覆われるようにセロハン粘着テープ（幅＝１８ｍｍ、粘着力＝３．７Ｎ／１０ｍｍ）を貼り付け、消しゴム（ＪＩＳ  Ｓ６０５０合格品）で擦って密着させた。その後、セロハン粘着テープの一端を持ち、これをガラス基板に直角に保ちながら瞬間的に剥離した後のマス目の残存数を確認し。剥離したマス目の割合すなわち剥離面積比率を求めた。以下の評価基準に基づき、剥離面積比率を５段階に区分した。
５Ｂ  ：  剥離面積＝０％
４Ｂ  ：  剥離面積＝１〜４％
３Ｂ  ：  剥離面積＝５〜１４％
２Ｂ  ：  剥離面積＝１５〜３４％
１Ｂ  ：  剥離面積＝３５〜６４％
０Ｂ  ：  剥離面積＝６５〜１００％
＜ネガ型感光性透明組成物の調製＞
５００ｍＬのフラスコに、３ｇの２，２’−アゾビス（イソブチロニトリル）及び５０ｇのプロピレングリコールメチルエーテルアセテートを仕込んだ。その後、３０ｇのメタクリル酸、２２．４８ｇのスチレン及び２５．１３ｇのシクロヘキシルメタクリレートを仕込み、室温でしばらく撹拌し、フラスコ内を窒素置換した後、７０℃で５時間加熱撹拌した。次に、得られた溶液に、１５ｇのメタクリル酸グリシジル、１ｇのジメチルベンジルアミン、０．２ｇのｐ−メトキシフェノール及び１００ｇのプロピレングリコールモノメチルエーテルアセテートを添加し、９０℃で４時間加熱撹拌した。得られたアクリル樹脂溶液を固形分濃度が４０質量％になるようにプロピレングリコールモノメチルエーテルアセテートを加え、アクリル樹脂溶液を得た。得られたアクリル樹脂のＭｗは１３５００、酸価は１００ｍｇＫＯＨ／ｇであった。【０１００】
５０ｇの上記アクリル溶液を、１６ｇのジペンタエリトリトールペンタアクリレート（日本化薬（株）製）を、２ｇの１．２−オクタンジオン，１−［４−（フェニルチオ）−，２−（Ｏ−ベンゾイルオキシム）］（“ＩＲＧＡＣＵＲＥ”（登録商標）ＯＸＥ−０１；ＢＡＳＦ製）、３１．９ｇのダイアセトンアルコール及び０．１ｇのポリエーテル変性ポリジメチルシロキサン（ＢＹＫ−３３３；ビックケミー製）を混合し、ネガ型感光性透明組成物を調製した。【０１０１】
＜透明保護膜付き硬化膜の形成＞
膜特性評価用の硬化膜の表面に、ネガ型感光性透明組成物をキュア後の膜厚が２μｍとなるように、スピンコーターにて塗布し、基板をホットプレートを用いて１００℃で２分間プリベークし、膜厚２μｍの硬化膜を作製した。次にＰＬＡを用いて超高圧水銀灯を光源とし、露光量１００ｍＪ（ｉ線）、で全面露光した。その後、自動現像装置を用いて、２．３８質量％水酸化テトラメチルアンモニウム水溶液で６０秒間シャワー現像し、次いで水で３０秒間リンスした。最後に、オーブンを用いて空気中２３０℃で３０分間キュアして、膜特性評価用の硬化膜上に透明保護膜を形成した。【０１０２】
＜耐薬品性の評価用のＩＴＯエッチング液の調製＞
５００ｇの３６質量％塩化ナトリウム水溶液、１００ｇの６０質量％硝酸水溶液及び４００ｇの純水を混合したものを、ＩＴＯエッチング液とした。【０１０３】
＜耐薬品性の評価＞
膜特性評価用の硬化膜及び透明保護膜付き硬化膜を、それぞれ、カッターナイフを用いて１ｍｍ間隔で縦横に切断して、１ｍｍ×１ｍｍのマス目を１００個作製した。【０１０４】
次に、２００ｇのＩＴＯエッチング液を５００ｃｃのガラスビーカーに入れ、湯煎により内温が５０℃となるように調整した。そこに、マス目を１００個作製した硬化膜をガラス基板ごと２分間浸漬し、さらに別の容器に準備した純水に３０秒間浸漬した。【０１０５】
さらに、２００ｇのレジスト剥離液（Ｎ−３００；ナガセケムテックス（株）製）をガラスビーカーに入れ、湯煎により内温が７０℃となるように調整した。そこに、ＩＴＯエッチング液で処理した硬化膜をガラス基板ごと４分間浸漬し、さらに別の容器に準備した純水に３０秒間浸漬した。【０１０６】
上記の処理をした硬化膜を、上述の「接着性の評価」と同様にして評価実施した。【０１０７】
（合成例１）  シロキサン樹脂溶液（ｂ−１）の合成
６．０１ｇのジメトキシジメチルシラン（０．０５モル）、１２２．１８ｇのジメトキシジフェニルシラン（０．５０モル）、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２９．７５ｇのフェニルトリメトキシシラン（０．１５モル）及び１５６．５２ｇのプロピレングリコールモノメチルエーテルアセテートを、５００ｍＬの三ツ口フラスコに仕込んだ。溶液を室温で撹拌しながら、５４．０ｇの水に２．０ｇのリン酸を溶かしたリン酸水溶液を３０分かけて添加した。その後、フラスコを４０℃のオイルバスに浸けて３０分撹拌した後、オイルバスを７０℃に設定して３０分間加熱し、さらにオイルバスを１１０℃にまで昇温した。昇温開始３時間後に、反応を終了した。このとき、溶液の内温はオイルバスの設定より５℃程度低い温度まで上昇した。反応中に生成するメタノールや消費されなかった水は、蒸留により取り除いた。得られたポリシロキサンのプロピレングリコールモノメチルエーテルアセテート溶液が、ポリマー濃度が５０質量％となるようにプロピレングリコールモノメチルエーテルアセテートを加えて、シロキサン樹脂溶液（ｂ−１）を得た。【０１０８】
（合成例２）  シロキサン樹脂溶液（ｂ−２）の合成
最初に三ツ口フラスコに仕込むものを、１８．０３ｇのジメトキシジメチルシラン（０．１５モル）、９７．７４ｇのジメトキシジフェニルシラン（０．４０モル）、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２９．７５ｇのフェニルトリメトキシシラン（０．１５モル）及び１４５．０６ｇのプロピレングリコールモノメチルエーテルアセテートとした以外は、合成例１と同様にしてシロキサン樹脂溶液（ｂ−２）を得た。【０１０９】
（合成例３）  シロキサン樹脂溶液（ｂ−３）の合成
最初に三ツ口フラスコに仕込むものを、６０．１１ｇのジメトキシジメチルシラン（０．５０モル）、１２．２２ｇのジメトキシジフェニルシラン（０．０５モル）、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２９．７５ｇのフェニルトリメトキシシラン（０．１５モル）及び１０４．９６ｇのプロピレングリコールモノメチルエーテルアセテートとした以外は、合成例１と同様にしてシロキサン樹脂溶液（ｂ−３）を得た。【０１１０】
（合成例４）  シロキサン樹脂溶液（ｂ−４）の合成
最初に三ツ口フラスコに仕込むものを、４８．０９ｇのジメトキシジメチルシラン（０．４０モル）、３６．６５ｇのジメトキシジフェニルシラン（０．１５モル）、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２９．７５ｇのフェニルトリメトキシシラン（０．１５モル）及び１１６．４２ｇのプロピレングリコールモノメチルエーテルアセテートとした以外は、合成例１と同様にしてシロキサン樹脂溶液（ｂ−４）を得た。【０１１１】
（合成例５）  シロキサン樹脂溶液（ｂ−５）の合成
最初に三ツ口フラスコに仕込むものを、４８．０９ｇのジメトキシジメチルシラン（０．４０モル）、３６．６５ｇのジメトキシジフェニルシラン（０．１５モル）、４９．６７ｇの３−メタクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２９．７５ｇのフェニルトリメトキシシラン（０．１５モル）及び１１９．０１ｇのプロピレングリコールモノメチルエーテルアセテートとした以外は、合成例１と同様にしてシロキサン樹脂溶液（ｂ−５）を得た。【０１１２】
（合成例６）  シロキサン樹脂溶液（ｂ−６）の合成
最初に三ツ口フラスコに仕込むものを、４８．０９ｇのジメトキシジメチルシラン（０．４０モル）、３６．６５ｇのジメトキシジフェニルシラン（０．１５モル）、４６．８６ｇの３−アクリロキシプロピルトリメトキシシラン（０．２０モル）、１３．１２ｇの３−トリメトキシシリルプロピル無水コハク酸（０．０５モル）、１３．９２ｇの３−グリシジロキシシプロピルトリメトキシシラン（０．０５モル）、２９．７５ｇのフェニルトリメトキシシラン（０．１５モル）及び１１７．８９ｇのプロピレングリコールモノメチルエーテルアセテートとした以外は、合成例１と同様にしてシロキサン樹脂溶液（ｂ−６）を得た。【０１１３】
（合成例７）  シロキサン樹脂溶液（ｂ−７）の合成
最初に三ツ口フラスコに仕込むものを、３６．０７ｇのジメトキシジメチルシラン（０．３０モル）、８５．５３ｇのジメトキシジフェニルシラン（０．３５モル）、３５．１５ｇの３−アクリロキシプロピルトリメトキシシラン（０．１５モル）、１３．１２ｇの３−トリメトキシシリルプロピル無水コハク酸（０．０５モル）、１３．９２ｇの３−グリシジロキシシプロピルトリメトキシシラン（０．０５モル）、１９．８３ｇのフェニルトリメトキシシラン（０．１０モル）及び１３１．９４ｇのプロピレングリコールモノメチルエーテルアセテートとした以外は、合成例１と同様にしてシロキサン樹脂溶液（ｂ−７）を得た。【０１１４】
（合成例８）  シロキサン樹脂溶液（ｂ−８）の合成
最初に三ツ口フラスコに仕込むものを、４８．０９ｇのジメトキシジメチルシラン（０．４０モル）、８５．５３ｇのジメトキシジフェニルシラン（０．３５モル）、３５．１５ｇの３−アクリロキシプロピルトリメトキシシラン（０．１５モル）、１３．１２ｇの３−トリメトキシシリルプロピル無水コハク酸（０．０５モル）、１３．９２ｇの３−グリシジロキシシプロピルトリメトキシシラン（０．０５モル）及び１２４．７４ｇのプロピレングリコールモノメチルエーテルアセテートとした以外は、合成例１と同様にしてシロキサン樹脂溶液（ｂ−８）を得た。【０１１５】
（合成例９）  シロキサン樹脂溶液（ｂ−９）の合成
最初に三ツ口フラスコに仕込むものを、４８．０９ｇのジメトキシジメチルシラン（０．４０モル）、８５．５３ｇのジメトキシジフェニルシラン（０．３５モル）、３７．２５ｇの３−メタクリロキシプロピルトリメトキシシラン（０．１５モル）、１３．１２ｇの３−トリメトキシシリルプロピル無水コハク酸（０．０５モル）、１３．９２ｇの３−グリシジロキシシプロピルトリメトキシシラン（０．０５モル）及び１２４．７４ｇのプロピレングリコールモノメチルエーテルアセテートとした以外は、合成例１と同様にしてシロキサン樹脂溶液（ｂ−９）を得た。【０１１６】
（合成例１０）  シロキサン樹脂溶液（ｂ−１０）の合成
最初に三ツ口フラスコに仕込むものを、４８．８７ｇのジメトキシジフェニルシラン（０．２０モル）、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、９９．１５ｇのフェニルトリメトキシシラン（０．５０モル）及び１４７．３７ｇのプロピレングリコールモノメチルエーテルアセテートとした以外は、合成例１と同様にしてシロキサン樹脂溶液（ｂ−１０）を得た。【０１１７】
（合成例１１）  シロキサン樹脂溶液（ｂ−１１）の合成
最初に三ツ口フラスコに仕込むものを、３６．０７ｇのジメトキシジメチルシラン（０．３０モル）、７３．３１ｇのジメトキシジフェニルシラン（０．３０モル）、４６．８６ｇの３−アクリロキシプロピルトリメトキシシラン（０．２０モル）、１３．１２ｇの３−トリメトキシシリルプロピル無水コハク酸（０．０５モル）、１３．９２ｇの３−グリシジロキシシプロピルトリメトキシシラン（０．０５モル）、１９．８３ｇのフェニルトリメトキシシラン（０．１０モル）及び１３１．４８ｇのプロピレングリコールモノメチルエーテルアセテートとした以外は、合成例１と同様にしてシロキサン樹脂溶液（ｂ−１１）を得た。【０１１８】
（合成例１２）  シロキサン樹脂溶液（ｂ−１２）の合成
最初に三ツ口フラスコに仕込むものを、３６．０７ｇのジメトキシジメチルシラン（０．３０モル）、８５．５３ｇのジメトキシジフェニルシラン（０．３５モル）、７０．２９ｇの３−アクリロキシプロピルトリメトキシシラン（０．２０モル）、１３．１２ｇの３−トリメトキシシリルプロピル無水コハク酸（０．０５モル）及び１３３．２３ｇのプロピレングリコールモノメチルエーテルアセテートとした以外は、合成例１と同様にしてシロキサン樹脂溶液（ｂ−１２）を得た。【０１１９】
（合成例１３）  シロキサン樹脂溶液（ｂ−１３）の合成
最初に三ツ口フラスコに仕込むものを、３６．０７ｇのジメトキシジメチルシラン（０．３０モル）、７３．３１ｇのジメトキシジフェニルシラン（０．３０モル）、３５．１５ｇの３−アクリロキシプロピルトリメトキシシラン（０．１５モル）、１３．１２ｇの３−トリメトキシシリルプロピル無水コハク酸（０．０５モル）、２４．６４ｇの３−（３，４−エポキシシクロヘキシル）プロピルトリメトキシシラン（０．１０モル）、１９．８３ｇのフェニルトリメトキシシラン（０．１０モル）及び１３０．５６ｇのプロピレングリコールモノメチルエーテルアセテートとした以外は、合成例１と同様にしてシロキサン樹脂溶液（ｂ−１３）を得た。【０１２０】
（合成例１４）  シロキサン樹脂溶液（ｂ−１４）の合成
最初に三ツ口フラスコに仕込むものを、３６．０７ｇのジメトキシジメチルシラン（０．３０モル）、７３．３１ｇのジメトキシジフェニルシラン（０．３０モル）、４６．８６ｇの３−アクリロキシプロピルトリメトキシシラン（０．２０モル）、１３．１２ｇの３−トリメトキシシリルプロピル無水コハク酸（０．０５モル）、２４．６４ｇの３−（３，４−エポキシシクロヘキシル）プロピルトリメトキシシラン（０．１０モル）、６．８１ｇのメチルトリメトキシシラン（０．０５モル）及び１２９．３６ｇのプロピレングリコールモノメチルエーテルアセテートとした以外は、合成例１と同様にしてシロキサン樹脂溶液（ｂ−１４）を得た。【０１２１】
（合成例１５）  シロキサン樹脂溶液（ｂ−１５）の合成
最初に三ツ口フラスコに仕込むものを、３６．０７ｇのジメトキシジメチルシラン（０．３０モル）、７３．３１ｇのジメトキシジフェニルシラン（０．３０モル）、４６．８６ｇの３−アクリロキシプロピルトリメトキシシラン（０．２０モル）、１３．１２ｇの３−トリメトキシシリルプロピル無水コハク酸（０．０５モル）、２４．６４ｇの３−（３，４−エポキシシクロヘキシル）プロピルトリメトキシシラン（０．１０モル）、１０．４２ｇのテトラエトキシシラン（０．０５モル）及び１３２．６８ｇのプロピレングリコールモノメチルエーテルアセテートとした以外は、合成例１と同様にしてシロキサン樹脂溶液（ｂ−１５）を得た。【０１２２】
（合成例１６）  シロキサン樹脂溶液（ｂ−１６）の合成
最初に三ツ口フラスコに仕込むものを、３６．０７ｇのジメトキシジメチルシラン（０．３０モル）、７３．３１ｇのジメトキシジフェニルシラン（０．３０モル）、１１．７２ｇの３−アクリロキシプロピルトリメトキシシラン（０．０５モル）、１３．１２ｇの３−トリメトキシシリルプロピル無水コハク酸（０．０５モル）、２４．６４ｇの３−（３，４−エポキシシクロヘキシル）プロピルトリメトキシシラン（０．１０モル）、３９．６６ｇのフェニルトリメトキシシラン（０．２０モル）及び１２７．２４ｇのプロピレングリコールモノメチルエーテルアセテートとした以外は、合成例１と同様にしてシロキサン樹脂溶液（ｂ−１６）を得た。【０１２３】
（合成例１７）  シロキサン樹脂溶液（ｂ−１７）の合成
最初に三ツ口フラスコに仕込むものを、１２．０２ｇのジメトキシジメチルシラン（０．１０モル）、７３．３１ｇのジメトキシジフェニルシラン（０．３０モル）、９３．７２ｇの３−アクリロキシプロピルトリメトキシシラン（０．４０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、１９．８３ｇのフェニルトリメトキシシラン（０．１０モル）及び１５１．０６ｇのプロピレングリコールモノメチルエーテルアセテートとした以外は、合成例１と同様にしてシロキサン樹脂溶液（ｂ−１７）を得た。【０１２４】
（合成例１８）  シロキサン樹脂溶液（ｂ−１８）の合成
最初に三ツ口フラスコに仕込むものを、１２．０２ｇのジメトキシジメチルシラン（０．１０モル）、７３．３１ｇのジメトキシジフェニルシラン（０．３０モル）、１１７．１５ｇの３−アクリロキシプロピルトリメトキシシラン（０．５０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）及び１５４．３８ｇのプロピレングリコールモノメチルエーテルアセテートとした以外は、合成例１と同様にしてシロキサン樹脂溶液（ｂ−１８）を得た。【０１２５】
（合成例１９）  シロキサン樹脂溶液（ｂ−１９）の合成
最初に三ツ口フラスコに仕込むものを、２４．０４ｇのジメトキシジメチルシラン（０．２０モル）、９７．７４ｇのジメトキシジフェニルシラン（０．４０モル）、７０．２９ｇの３−アクリロキシプロピルトリメトキシシラン（０．３０モル）、１３．１２ｇの３−トリメトキシシリルプロピル無水コハク酸（０．０５モル）、１３．９２ｇの３−グリシジロキシシプロピルトリメトキシシラン（０．０５モル）及び１４６．２６ｇのプロピレングリコールモノメチルエーテルアセテートとした以外は、合成例１と同様にしてシロキサン樹脂溶液（ｂ−１９）を得た。【０１２６】
（合成例２０）  シロキサン樹脂溶液（ｂ−２０）の合成
最初に三ツ口フラスコに仕込むものを、２４．０４ｇのジメトキシジメチルシラン（０．２０モル）、７３．３１ｇのジメトキシジフェニルシラン（０．３０モル）、７０．２９ｇの３−アクリロキシプロピルトリメトキシシラン（０．３０モル）、３９．３５ｇの３−トリメトキシシリルプロピル無水コハク酸（０．１５モル）、１３．９２ｇの３−グリシジロキシシプロピルトリメトキシシラン（０．０５モル）及び１４７．９２ｇのプロピレングリコールモノメチルエーテルアセテートとした以外は、合成例１と同様にしてシロキサン樹脂溶液（ｂ−２０）を得た。【０１２７】
（合成例２１）  シロキサン樹脂溶液（ｂ−２１）の合成
最初に三ツ口フラスコに仕込むものを、２４．０４ｇのジメトキシジメチルシラン（０．２０モル）、７３．３１ｇのジメトキシジフェニルシラン（０．３０モル）、７０．２９ｇの３−アクリロキシプロピルトリメトキシシラン（０．３０モル）、１３．１２ｇの３−トリメトキシシリルプロピル無水コハク酸（０．０５モル）、４１．７６ｇの３−グリシジロキシシプロピルトリメトキシシラン（０．０５モル）及び１４９．４０ｇのプロピレングリコールモノメチルエーテルアセテートとした以外は、合成例１と同様にしてシロキサン樹脂溶液（ｂ−２１）を得た。【０１２８】
（合成例２２）  シロキサン樹脂溶液（ｂ−２２）の合成
最初に三ツ口フラスコに仕込むものを、６６．１２ｇのジメトキシジメチルシラン（０．５５モル）、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２９．７５ｇのフェニルトリメトキシシラン（０．１５モル）及び９９．２３ｇのプロピレングリコールモノメチルエーテルアセテートとした以外は、合成例１と同様にしてシロキサン樹脂溶液（ｂ−２２）を得た。【０１２９】
（合成例２３）  シロキサン樹脂溶液（ｂ−２３）の合成
最初に三ツ口フラスコに仕込むものを、４８．０９ｇのジメトキシジメチルシラン（０．４０モル）、８５．５３ｇのジメトキシジフェニルシラン（０．３５モル）、３４．８５ｇの３−メタクリロキシプロピルメチルジメトキシシラン（０．１５モル）、１３．１２ｇの３−トリメトキシシリルプロピル無水コハク酸（０．０５モル）、１３．９２ｇの３−グリシジロキシシプロピルトリメトキシシラン（０．０５モル）及び１２４．７４ｇのプロピレングリコールモノメチルエーテルアセテートとした以外は、合成例１と同様にしてシロキサン樹脂溶液（ｂ−２３）を得た。
（合成例２４）  シロキサン樹脂溶液（ｂ−２４）の合成
最初に三ツ口フラスコに仕込むものを、４８．０９ｇのジメトキシジメチルシラン（０．４０モル）、１０９．９７ｇのジメトキシジフェニルシラン（０．４５モル）、２４．８３ｇの３−メタクリロキシプロピルメチルジメトキシシラン（０．１５モル）、１３．１２ｇの３−トリメトキシシリルプロピル無水コハク酸（０．０５モル）及び１２４．７４ｇのプロピレングリコールモノメチルエーテルアセテートとした以外は、合成例１と同様にしてシロキサン樹脂溶液（ｂ−２４）を得た。
（合成例２５）  シロキサン樹脂溶液（ｂ−２５）の合成
最初に三ツ口フラスコに仕込むものを、４８．０９ｇのジメトキシジメチルシラン（０．４０モル）、８５．５３ｇのジメトキシジフェニルシラン（０．３５モル）、３７．２５ｇの３−メタクリロキシプロピルトリメトキシシラン（０．１５モル）、１２．３２ｇの３−ジメトキシメチルシリルプロピル無水コハク酸（０．０５モル）、１３．９２ｇの３−グリシジロキシシプロピルトリメトキシシラン（０．０５モル）及び１２４．７４ｇのプロピレングリコールモノメチルエーテルアセテートとした以外は、合成例１と同様にしてシロキサン樹脂溶液（ｂ−２５）を得た。
（合成例２６）  シロキサン樹脂溶液（ｂ−２６）の合成
最初に三ツ口フラスコに仕込むものを、４６．８６ｇの３−アクリロキシプロピルトリメトキシシラン（０．２０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、１３８．８１ｇのフェニルトリメトキシシラン（０．７０モル）及び１３８．８７ｇのプロピレングリコールモノメチルエーテルアセテートとした以外は、合成例１と同様にしてシロキサン樹脂溶液（ｂ−２６）を得た。【０１３０】
（合成例２７）  シロキサン樹脂溶液（ｂ−２７）の合成
最初に三ツ口フラスコに仕込むものを、７４．５１ｇの３−メタクリロキシプロピルトリメトキシシラン（０．３０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、２７．２４ｇのメチルトリメトキシシラン（０．２０モル）、７９．３２ｇのフェニルトリメトキシシラン（０．４０モル）及び１３４．６２ｇのプロピレングリコールモノメチルエーテルアセテートとした以外は、合成例１と同様にしてシロキサン樹脂溶液（ｂ−２７）を得た。【０１３１】
（合成例２８）  シロキサン樹脂溶液（ｂ−２８）の合成
最初に三ツ口フラスコに仕込むものを、３６．０７ｇのジメトキシジメチルシラン（０．３０モル）、７３．３１ｇのジメトキシジフェニルシラン（０．３０モル）、７０．２９ｇの３−アクリロキシプロピルトリメトキシシラン（０．３０モル）、２７．８４ｇの３−グリシジロキシシプロピルトリメトキシシラン（０．１０モル）及び１３５．５４ｇのプロピレングリコールモノメチルエーテルアセテートとした以外は、合成例１と同様にしてシロキサン樹脂溶液（ｂ−２８）を得た。【０１３２】
（合成例２９）  シロキサン樹脂溶液（ｂ−２９）の合成
最初に三ツ口フラスコに仕込むものを、３０．０６ｇのジメトキシジメチルシラン（０．２５モル）、９７．７４ｇのジメトキシジフェニルシラン（０．４０モル）、１３．１２ｇの３−トリメトキシシリルプロピル無水コハク酸（０．０５モル）、１２．３２ｇの３−（３，４−エポキシシクロヘキシル）プロピルトリメトキシシラン（０．０５モル）、４９．５８ｇのフェニルトリメトキシシラン（０．２５モル）及び１３１．２１ｇのプロピレングリコールモノメチルエーテルアセテートとした以外は、合成例１と同様にしてシロキサン樹脂溶液（ｂ−２９）を得た。【０１３３】
（合成例３０）  シランカップリング剤混合溶液（ｇ−１）の合成
ＰＧＭＥＡ２００ｇに３−トリメトキシシリルプロピルコハク酸無水物４１．９７ｇ（０．１６０モル）とｔ−ブチルアミン１１．７０ｇ（０．１６０モル）を加えてしばらく室温にて撹拌した後、４０℃にて２時間撹拌した。その後８０℃まで昇温し、６時間反応させた。得られた溶液を固形分濃度が２０質量％になるようにＰＧＭＥＡで希釈し、３−（ｔｅｒｔ−ブチルカルバモイル）−６−（トリメトキシシリル）へキサン酸、２−（２−（ｔｅｒｔ−ブチルアミノ）−２−オキソエチル）−５−（トリメトキシシリル）ペンタン酸の混合溶液（ｇ−１）を得た。【０１３４】
（実施例１）
１３．００ｇの白色顔料すなわち二酸化チタン顔料（ＣＲ−９７；石原産業（株）製）、２６．００ｇのシロキサン樹脂溶液（ｂ−１）及び１．００ｇのプロピレングリコールモノメチルエーテルを混合した後、ジルコニアビーズが充填されたミル型分散機を用いて分散し、顔料分散液（ＭＷ−１）を得た。【０１３５】
次に、２８．２１ｇの顔料分散液（ＭＷ−１）、５．２４ｇのシロキサン樹脂溶液（ｂ−１）、５．２４ｇのエトキシ化イソシアヌル酸ジアクリレート及びエトキシ化イソシアヌル酸トリアクリレートの混合物（アロニックスＭ−３１５；東亜合成（株）製）、０．７９ｇのビス（２，４，６−トリメチルベンゾイル）−フェニルフォスフィンオキサイド（イルガキュア８１９；ＢＡＳＦ社製）、０．５２ｇのペンタエリスリトールテトラキス（３−メルカプトブチレート）（カレンズＭＴ−ＰＥ１；昭和電工（株）製）並びに１０．０１ｇのプロピレングリコールモノメチルエーテルを撹拌混合し、ネガ型感光性着色組成物（Ｗ−１）を得た。この組成物を用いて、パターン加工性、クラック耐性、各種膜特性を評価した。【０１３６】
（実施例２）
シロキサン樹脂溶液（ｂ−１）の代わりに、シロキサン樹脂溶液（ｂ−２）を使用する以外は、実施例１と同様にして、顔料分散液（ＭＷ−２）及びネガ型感光性着色組成物（Ｗ−２）を得た。この組成物を用いて、パターン加工性、クラック耐性、各種膜特性を評価した。【０１３７】
（実施例３）
シロキサン樹脂溶液（ｂ−１）の代わりに、シロキサン樹脂溶液（ｂ−３）を使用する以外は、実施例１と同様にして、顔料分散液（ＭＷ−３）及びネガ型感光性着色組成物（Ｗ−３）を得た。この組成物を用いて、パターン加工性、クラック耐性、各種膜特性を評価した。【０１３８】
（実施例４）
シロキサン樹脂溶液（ｂ−１）の代わりに、シロキサン樹脂溶液（ｂ−４）を使用する以外は、実施例１と同様にして、顔料分散液（ＭＷ−４）及びネガ型感光性着色組成物（Ｗ−４）を得た。この組成物を用いて、パターン加工性、クラック耐性、各種膜特性を評価した。【０１３９】
（実施例５）
シロキサン樹脂溶液（ｂ−１）の代わりに、シロキサン樹脂溶液（ｂ−５）を使用する以外は、実施例１と同様にして、顔料分散液（ＭＷ−５）及びネガ型感光性着色組成物（Ｗ−５）を得た。この組成物を用いて、パターン加工性、クラック耐性、各種膜特性を評価した。【０１４０】
（実施例６）
シロキサン樹脂溶液（ｂ−１）の代わりに、シロキサン樹脂溶液（ｂ−６）を使用する以外は、実施例１と同様にして、顔料分散液（ＭＷ−６）及びネガ型感光性着色組成物（Ｗ−６）を得た。この組成物を用いて、パターン加工性、クラック耐性、各種膜特性を評価した。【０１４１】
（実施例７）
シロキサン樹脂溶液（ｂ−１）の代わりに、シロキサン樹脂溶液（ｂ−７）を使用する以外は、実施例１と同様にして、顔料分散液（ＭＷ−７）及びネガ型感光性着色組成物（Ｗ−７）を得た。この組成物を用いて、パターン加工性、クラック耐性、各種膜特性を評価した。【０１４２】
（実施例８）
シロキサン樹脂溶液（ｂ−１）の代わりに、シロキサン樹脂溶液（ｂ−８）を使用する以外は、実施例１と同様にして、顔料分散液（ＭＷ−８）及びネガ型感光性着色組成物（Ｗ−８）を得た。この組成物を用いて、パターン加工性、クラック耐性、各種膜特性を評価した。【０１４３】
（実施例９）
シロキサン樹脂溶液（ｂ−１）の代わりに、シロキサン樹脂溶液（ｂ−９）を使用する以外は、実施例１と同様にして、顔料分散液（ＭＷ−９）及びネガ型感光性着色組成物（Ｗ−９）を得た。この組成物を用いて、パターン加工性、クラック耐性、各種膜特性を評価した。【０１４４】
（実施例１０）
シロキサン樹脂溶液（ｂ−１）の代わりに、シロキサン樹脂溶液（ｂ−１１）を使用する以外は、実施例１と同様にして、顔料分散液（ＭＷ−１０）及びネガ型感光性着色組成物（Ｗ−１０）を得た。この組成物を用いて、パターン加工性、クラック耐性、各種膜特性を評価した。【０１４５】
（実施例１１）
ペンタエリスリトールテトラキス（３−メルカプトブチレート）（カレンズＭＴ−ＰＥ１；昭和電工（株）製）を添加しない以外は、実施例１０と同様にして、ネガ型感光性着色組成物（Ｗ−１１）を得た。この組成物を用いて、パターン加工性、クラック耐性、各種膜特性を評価した。【０１４６】
（実施例１２）
シロキサン樹脂溶液（ｂ−１）の代わりに、シロキサン樹脂溶液（ｂ−１２）を使用する以外は、実施例１と同様にして、顔料分散液（ＭＷ−１２）及びネガ型感光性着色組成物（Ｗ−１２）を得た。この組成物を用いて、パターン加工性、クラック耐性、各種膜特性を評価した。【０１４７】
（実施例１３）
シロキサン樹脂溶液（ｂ−１）の代わりに、シロキサン樹脂溶液（ｂ−１３）を使用する以外は、実施例１と同様にして、顔料分散液（ＭＷ−１３）及びネガ型感光性着色組成物（Ｗ−１３）を得た。この組成物を用いて、パターン加工性、クラック耐性、各種膜特性を評価した。【０１４８】
（実施例１４）
シロキサン樹脂溶液（ｂ−１）の代わりに、シロキサン樹脂溶液（ｂ−１４）を使用する以外は、実施例１と同様にして、顔料分散液（ＭＷ−１４）及びネガ型感光性着色組成物（Ｗ−１４）を得た。この組成物を用いて、パターン加工性、クラック耐性、各種膜特性を評価した。【０１４９】
（実施例１５）
シロキサン樹脂溶液（ｂ−１）の代わりに、シロキサン樹脂溶液（ｂ−１５）を使用する以外は、実施例１と同様にして、顔料分散液（ＭＷ−１５）及びネガ型感光性着色組成物（Ｗ−１５）を得た。この組成物を用いて、パターン加工性、クラック耐性、各種膜特性を評価した。【０１５０】
（実施例１６）
シロキサン樹脂溶液（ｂ−１）の代わりに、シロキサン樹脂溶液（ｂ−１６）を使用する以外は、実施例１と同様にして、顔料分散液（ＭＷ−１６）及びネガ型感光性着色組成物（Ｗ−１６）を得た。この組成物を用いて、パターン加工性、クラック耐性、各種膜特性を評価した。【０１５１】
（実施例１７）
シロキサン樹脂溶液（ｂ−１）の代わりに、シロキサン樹脂溶液（ｂ−１７）を使用する以外は、実施例１と同様にして、顔料分散液（ＭＷ−１７）及びネガ型感光性着色組成物（Ｗ−１７）を得た。この組成物を用いて、パターン加工性、クラック耐性、各種膜特性を評価した。【０１５２】
（実施例１８）
シロキサン樹脂溶液（ｂ−１）の代わりに、シロキサン樹脂溶液（ｂ−１８）を使用する以外は、実施例１と同様にして、顔料分散液（ＭＷ−１８）及びネガ型感光性着色組成物（Ｗ−１８）を得た。この組成物を用いて、パターン加工性、クラック耐性、各種膜特性を評価した。【０１５３】
（実施例１９）
シロキサン樹脂溶液（ｂ−１）の代わりに、シロキサン樹脂溶液（ｂ−１９）を使用する以外は、実施例１と同様にして、顔料分散液（ＭＷ−１９）及びネガ型感光性着色組成物（Ｗ−１９）を得た。この組成物を用いて、パターン加工性、クラック耐性、各種膜特性を評価した。【０１５４】
（実施例２０）
シロキサン樹脂溶液（ｂ−１）の代わりに、シロキサン樹脂溶液（ｂ−２０）を使用する以外は、実施例１と同様にして、顔料分散液（ＭＷ−２０）及びネガ型感光性着色組成物（Ｗ−２０）を得た。この組成物を用いて、パターン加工性、クラック耐性、各種膜特性を評価した。【０１５５】
（実施例２１）
シロキサン樹脂溶液（ｂ−１）の代わりに、シロキサン樹脂溶液（ｂ−２１）を使用する以外は、実施例１と同様にして、顔料分散液（ＭＷ−２１）及びネガ型感光性着色組成物（Ｗ−２１）を得た。この組成物を用いて、パターン加工性、クラック耐性、各種膜特性を評価した。【０１５６】
（実施例２２）
シロキサン樹脂溶液（ｂ−１）の代わりに、シロキサン樹脂溶液（ｂ−２３）を使用する以外は、実施例１と同様にして、顔料分散液（ＭＷ−２２）及びネガ型感光性着色組成物（Ｗ−２２）を得た。この組成物を用いて、パターン加工性、クラック耐性、各種膜特性を評価した。【０１５７】
（実施例２３）
シロキサン樹脂溶液（ｂ−１）の代わりに、シロキサン樹脂溶液（ｂ−２４）を使用する以外は、実施例１と同様にして、顔料分散液（ＭＷ−２３）及びネガ型感光性着色組成物（Ｗ−２３）を得た。この組成物を用いて、パターン加工性、クラック耐性、各種膜特性を評価した。【０１５８】
（実施例２４）
シロキサン樹脂溶液（ｂ−１）の代わりに、シロキサン樹脂溶液（ｂ−２５）を使用する以外は、実施例１と同様にして、顔料分散液（ＭＷ−２４）及びネガ型感光性着色組成物（Ｗ−２４）を得た。この組成物を用いて、パターン加工性、クラック耐性、各種膜特性を評価した。【０１５９】
（実施例２５）
５．２４ｇのエトキシ化イソシアヌル酸ジアクリレート及びエトキシ化イソシアヌル酸トリアクリレートの混合物（アロニックスＭ−３１５；東亜合成（株）製）の代わりに、５．２４ｇのジペンタエリスリトールペンタアクリレート及びジペンタエリスリトールヘキサアクリレートの混合物（カヤラッドＤＰＨＡ；日本化薬（株）製）を使用する以外は、実施例１０と同様にして、ネガ型感光性着色組成物（Ｗ−２５）を得た。この組成物を用いて、パターン加工性、クラック耐性、各種膜特性を評価した。【０１６０】
（実施例２６）
１３．００ｇの二酸化チタン顔料（ＣＲ−９７；石原産業（株）製）の代わりに、１３．００ｇの二酸化チタン顔料（ＪＲ−３０１；テイカ（株）製）を使用する以外は、実施例１０と同様にして、顔料分散液（ＭＷ−２６）及びネガ型感光性着色組成物（Ｗ−２６）を得た。この組成物を用いて、パターン加工性、クラック耐性、各種膜特性を評価した。【０１６１】
（実施例２７）
１３．００ｇの二酸化チタン顔料（ＣＲ−９７；石原産業（株）製）の代わりに、１３．００ｇの二酸化チタン顔料（ＪＲ−４０５；テイカ（株）製）を使用する以外は、実施例１０と同様にして、顔料分散液（ＭＷ−２７）及びネガ型感光性着色組成物（Ｗ−２７）を得た。この組成物を用いて、パターン加工性、クラック耐性、各種膜特性を評価した。【０１６２】
（実施例２８）
１３．００ｇの二酸化チタン顔料（ＣＲ−９７；石原産業（株）製）の代わりに、１３．００ｇの二酸化チタン顔料（ＪＲ−６００Ａ；テイカ（株）製）を使用する以外は、実施例１０と同様にして、顔料分散液（ＭＷ−２８）及びネガ型感光性着色組成物（Ｗ−２８）を得た。この組成物を用いて、パターン加工性、クラック耐性、各種膜特性を評価した。【０１６３】
（実施例２９）
１３．００ｇの二酸化チタン顔料（ＣＲ−９７；石原産業（株）製）の代わりに、１３．００ｇの二酸化チタン顔料（ＪＲ−６０３；テイカ（株）製）を使用する以外は、実施例１０と同様にして、顔料分散液（ＭＷ−２９）及びネガ型感光性着色組成物（Ｗ−２９）を得た。この組成物を用いて、パターン加工性、クラック耐性、各種膜特性を評価した。
（実施例３０）
１３．００ｇの二酸化チタン顔料（ＣＲ−９７；石原産業（株）製）の代わりに、１３．００ｇの二酸化チタン顔料（Ｒ９６０；デュポン（株）製）を使用する以外は、実施例１０と同様にして、顔料分散液（ＭＷ−３０）及びネガ型感光性着色組成物（Ｗ−３０）を得た。この組成物を用いて、パターン加工性、クラック耐性、各種膜特性を評価した。【０１６４】
（実施例３１）
０．７９ｇのビス（２，４，６−トリメチルベンゾイル）−フェニルフォスフィンオキサイド（イルガキュア８１９；ＢＡＳＦ社製）の代わりに、０．７９ｇの２−メチル−１−（４−メチルチオフェニル）−２−モルフォリノプロパン−１−オン（イルガキュア９０７；ＢＡＳＦ社製）を使用する以外は、実施例１０と同様にして、ネガ型感光性着色組成物（Ｗ−３１）を得た。この組成物を用いて、パターン加工性、クラック耐性、各種膜特性を評価した。【０１６５】
（実施例３２）
シロキサン樹脂溶液（ｂ−１）の代わりに、シロキサン樹脂溶液（ｂ−１０）を使用する以外は、実施例１と同様にして、顔料分散液（ＭＷ−３２）を得た。次に、２０．１５ｇの顔料分散液（ＭＷ−３２）、１５．７１ｇのシロキサン樹脂溶液（ｂ−１０）、５．２４ｇのエトキシ化イソシアヌル酸ジアクリレート及びエトキシ化イソシアヌル酸トリアクリレートの混合物（アロニックスＭ−３１５；東亜合成（株）製）、０．７９ｇのビス（２，４，６−トリメチルベンゾイル）−フェニルフォスフィンオキサイド（イルガキュア８１９；ＢＡＳＦ社製）、０．５２ｇのペンタエリスリトールテトラキス（３−メルカプトブチレート）（カレンズＭＴ−ＰＥ１；昭和電工（株）製）及び７．５９ｇのプロピレングリコールモノメチルエーテルを撹拌混合し、ネガ型感光性着色組成物（Ｗ−３２）を得た。この組成物を用いて、パターン加工性、クラック耐性、各種膜特性を評価した。【０１６６】
（実施例３３）
シロキサン樹脂溶液（ｂ−１０）の代わりに、シロキサン樹脂溶液（ｂ−１１）を使用する以外は、実施例３２と同様にして、顔料分散液（ＭＷ−３３）及びネガ型感光性着色組成物（Ｗ−３３）を得た。この組成物を用いて、パターン加工性、クラック耐性、各種膜特性を評価した。【０１６７】
（実施例３４）
シロキサン樹脂溶液（ｂ−１０）の代わりに、シロキサン樹脂溶液（ｂ−２２）を使用する以外は、実施例３２と同様にして、顔料分散液（ＭＷ−３４）及びネガ型感光性着色組成物（Ｗ−３４）を得た。この組成物を用いて、パターン加工性、クラック耐性、各種膜特性を評価した。【０１６８】
（実施例３５）
シロキサン樹脂溶液（ｂ−１）の代わりに、シロキサン樹脂溶液（ｂ−１１）を使用する以外は、実施例１と同様にして、顔料分散液（ＭＷ−１０）を得た。次に、３２．２３ｇの顔料分散液（ＭＷ−１０）、５．２４ｇのエトキシ化イソシアヌル酸ジアクリレート及びエトキシ化イソシアヌル酸トリアクリレートの混合物（アロニックスＭ−３１５；東亜合成（株）製）、０．７９ｇのビス（２，４，６−トリメチルベンゾイル）−フェニルフォスフィンオキサイド（イルガキュア８１９；ＢＡＳＦ社製）、０．５２ｇのペンタエリスリトールテトラキス（３−メルカプトブチレート）（カレンズＭＴ−ＰＥ１；昭和電工（株）製）及び１１．２２ｇのプロピレングリコールモノメチルエーテルを撹拌混合し、ネガ型感光性着色組成物（Ｗ−３５）を得た。この組成物を用いて、パターン加工性、クラック耐性、各種膜特性を評価した。【０１６９】
（実施例３６）
シロキサン樹脂溶液（ｂ−１）の代わりに、シロキサン樹脂溶液（ｂ−１１）を使用する以外は、実施例１と同様にして、顔料分散液（ＭＷ−１０）を得た。【０１７０】
次に、２７．１７ｇの顔料分散液（ＭＷ−１０）、５．０５ｇのシロキサン樹脂溶液（ｂ−１１）、５．０５ｇのアロニックスＭ−３１５、０．５０ｇのイルガキュア８１９、０．７５ｇのカレンズＭＴ−ＰＥ１、１．００ｇの３’，４’−エポキシシクロヘキシルメチル３，４−エポキシシクロヘキサンカルボキシレート（セロキサイド２０２１Ｐ；（株）ダイセル製）並びに１０．４５ｇのプロピレングリコールモノメチルエーテルを撹拌混合し、ネガ型感光性着色組成物（Ｗ−３６）を得た。この組成物を用いて、パターン加工性、クラック耐性、各種膜特性を評価した。【０１７１】
（実施例３７）
シロキサン樹脂溶液（ｂ−１）の代わりに、シロキサン樹脂溶液（ｂ−１１）を使用する以外は、実施例１と同様にして、顔料分散液（ＭＷ−１０）を得た。【０１７２】
次に、２７．９４ｇの顔料分散液（ＭＷ−１０）、５．１９ｇのシロキサン樹脂溶液（ｂ−１１）、５．１９ｇのアロニックスＭ−３１５、０．５２ｇのイルガキュア８１９、０．７７ｇのカレンズＭＴ−ＰＥ１、１．２９ｇのシランカップリング剤混合溶液（ｇ−１）並びに９．０９ｇのプロピレングリコールモノメチルエーテルを撹拌混合し、ネガ型感光性着色組成物（Ｗ−３７）を得た。この組成物を用いて、パターン加工性、クラック耐性、各種膜特性を評価した。【０１７３】
（実施例３８）
シロキサン樹脂溶液（ｂ−１）の代わりに、シロキサン樹脂溶液（ｂ−１１）を使用する以外は、実施例１と同様にして、顔料分散液（ＭＷ−１０）を得た。【０１７４】
次に、２８．０７ｇの顔料分散液（ＭＷ−１０）、５．２１ｇのシロキサン樹脂溶液（ｂ−１１）、５．２１ｇのアロニックスＭ−３１５、０．５２ｇのイルガキュア８１９、０．７８ｇのカレンズＭＴ−ＰＥ１、０．１３ｇの２−［２−ヒドロキシ−４−［３−（２−エチルヘキシル−１−オキシ）−２−ヒドロキシプロピルオキシ］フェニル］−４，６−ビス（２，４−ジメチルフェニル）−１，３，５−トリアジン（ＴＩＮＵＶＩＮ４０５；ＢＡＳＦ（株）製）並びに１０．０６ｇのプロピレングリコールモノメチルエーテルを撹拌混合し、ネガ型感光性着色組成物（Ｗ−３８）を得た。この組成物を用いて、パターン加工性、クラック耐性、各種膜特性を評価した。【０１７５】
（実施例３９）
シロキサン樹脂溶液（ｂ−１）の代わりに、シロキサン樹脂溶液（ｂ−１１）を使用する以外は、実施例１と同様にして、顔料分散液（ＭＷ−１０）を得た。【０１７６】
次に、２８．１４ｇの顔料分散液（ＭＷ−１０）、５．２２ｇのシロキサン樹脂溶液（ｂ−１１）、５．２２ｇのアロニックスＭ−３１５、０．５２ｇのイルガキュア８１９、０．７８ｇのカレンズＭＴ−ＰＥ１、０．０７ｇのテトラキス（２，２，６，６−テトラメチル−４−ピリジル）ブタン−１，２，３，４−テトラカルボキシレート（アデカスタブＬＡ−５７；アデカ（株）製）並びに１０．０６ｇのプロピレングリコールモノメチルエーテルを撹拌混合し、ネガ型感光性着色組成物（Ｗ−３９）を得た。この組成物を用いて、パターン加工性、クラック耐性、各種膜特性を評価した。【０１７７】
（実施例４０）
シロキサン樹脂溶液（ｂ−１）の代わりに、シロキサン樹脂溶液（ｂ−１１）を使用する以外は、実施例１と同様にして、顔料分散液（ＭＷ−１０）を得た。【０１７８】
次に、２６．７４ｇの顔料分散液（ＭＷ−１０）、４．９７ｇのシロキサン樹脂溶液（ｂ−１１）、４．９７ｇのアロニックスＭ−３１５、０．５０ｇのイルガキュア８１９、０．７４ｇのカレンズＭＴ−ＰＥ１、０．０６ｇのアデカスタブＬＡ−５７、０．１２ｇのＴＩＮＵＶＩＮ４０５、０．９９ｇのセロキサイド２０２１Ｐ、１．２４ｇのシランカップリング剤混合溶液（ｇ−１）並びに９．６６ｇのプロピレングリコールモノメチルエーテルを撹拌混合し、ネガ型感光性着色組成物（Ｗ−４０）を得た。この組成物を用いて、パターン加工性、クラック耐性、各種膜特性を評価した。【０１７９】
（実施例４１）
１３．００ｇの二酸化チタン顔料（ＣＲ−９７；石原産業（株）製）の代わりに、１３．７４ｇの二酸化チタン顔料（ＣＲ−９７；石原産業（株）製）及び０．２６ｇのチタン窒化物粒子（Ｂｋ−１；日清エンジニアリング（株）製）を使用する以外は、実施例１０と同様にして、顔料分散液（ＭＧ−１）及びネガ型感光性着色組成物（Ｇ−１）を得た。この組成物を用いて、パターン加工性、クラック耐性、各種膜特性を評価した。ただし、得られる塗膜は灰色であるため、色特性の評価は実施しなかった。【０１８０】
（実施例４２）タッチパネル基板の作製
以下の手順により、タッチパネル基板を作製した。【０１８１】
（１）白色遮光パターンの作製
１０ｃｍ×１０ｃｍ、厚み０．７ｍｍの強化ガラス上に、調製例１で得られたネガ型感光性白色組成物（Ｗ−１）をキュア後の膜厚が１５μｍとなるようにスピンコートし、基板をホットプレートを用いて１００℃で３分間プリベークした。次に、ＰＬＡを用いて超高圧水銀灯を光源とし、タッチパネル用の遮光パターンを有したマスクを介して、露光量２００ｍＪ（ｉ線）、マスクギャップ１５０μｍで露光した。その後、自動現像装置を用いて、２．３８質量％ＴＭＡＨ水溶液で１２０秒間シャワー現像し、次いで水で３０秒間リンスした。最後に基板をオーブンを用いて空気中２３０℃で３０分間キュアして、白色遮光パターンを有するガラス基板を作製した（図１のａに相当）。【０１８２】
（２）パターンＩＴＯの作製
上記（１）で得られたガラス基板にスパッタリング装置ＨＳＲ−５２１Ａ（（株）島津製作所製）を用いて、ＲＦパワー１．４ｋＷ、真空度６．６５×１０−１Ｐａで１２．５分間スパッタリングすることにより、膜厚が１５０ｎｍのＩＴＯを成膜し、ポジ型フォトレジスト（東京応化工業（株）製「ＯＦＰＲ−８００」）を塗布し、８０℃で２０分間プリベークして膜厚１．１μｍのレジスト膜を得た。ＰＬＡを用いて、得られた膜に超高圧水銀灯をマスクを介してパターン露光した後、自動現像装置を用いて２．３８質量％ＴＭＡＨ水溶液で９０秒間シャワー現像し、次いで水で３０秒間リンスした。その後、３．５質量％シュウ酸水溶液に１５０秒浸すことでＩＴＯをエッチングし、５０℃の剥離液（ナガセケムテックス（株）製「Ｎ−３２１」）で１２０秒処理することでフォトレジストを除去し、２３０℃で３０分アニール処理を加え、膜厚１５０ｎｍのパターン加工されたＩＴＯ（図１の符号３）を有するガラス基板を作製した（図１のｂに相当）。【０１８３】
（３）透明絶縁膜の作製
上記（２）で得られたガラス基板上に調製例５０で得たネガ型感光性透明組成物（Ｃｒ−１）を用いて、膜厚を２μｍとし、パターンマスクを介して露光を行う以外は（１）と同様にして、透明絶縁膜（図１の符号４）を作製した（図１のｃに相当）。【０１８４】
（４）ＭＡＭ配線の作製
上記（３）で得られたガラス基板上に、ターゲットとしてモリブデン及びアルミニウムを用いて、エッチング液としてＨ３ＰＯ４／ＨＮＯ３／ＣＨ３ＣＯＯＨ／Ｈ２Ｏ＝６５／３／５／２７（質量比）混合溶液を用いた以外は（１）と同様にして、膜厚２５０ｎｍのＭＡＭ配線（図１の符号５）を作製し（図１のｄに相当）、タッチパネル基板を完成させた（図１のｄ、図２）。【０１８５】
得られたタッチパネル基板について、導通試験を実施した。【０１８６】
（比較例１）
シロキサン樹脂溶液（ｂ−１０）の代わりに、シロキサン樹脂溶液（ｂ−２６）を使用する以外は、実施例３２と同様にして、顔料分散液（ＭＷＨ−１）及びネガ型感光性着色組成物（ＷＨ−１）を得た。この組成物を用いて、パターン加工性、クラック耐性を評価した。このとき１０μｍ厚の硬化膜にクラックが発生したため、各種膜特性の評価は実施しなかった。【０１８７】
（比較例２）
シロキサン樹脂溶液（ｂ−１０）の代わりに、シロキサン樹脂溶液（ｂ−２７）を使用する以外は、実施例３２と同様にして、顔料分散液（ＭＷＨ−２）及びネガ型感光性着色組成物（ＷＨ−２）を得た。この組成物を用いて、パターン加工性、クラック耐性を評価した。このとき１０μｍ厚の硬化膜にクラックが発生したため、各種膜特性の評価は実施しなかった。【０１８８】
（比較例３）
シロキサン樹脂溶液（ｂ−１）の代わりに、シロキサン樹脂溶液（ｂ−２８）を使用する以外は、実施例１と同様にして、顔料分散液（ＭＷＨ−３）及びネガ型感光性着色組成物（ＷＨ−３）を得た。この組成物を用いて、パターン加工性、クラック耐性、各種膜特性を評価した。【０１８９】
（比較例４）
シロキサン樹脂溶液（ｂ−１）の代わりに、シロキサン樹脂溶液（ｂ−２９）を使用する以外は、実施例１と同様にして、顔料分散液（ＭＷＨ−４）及びネガ型感光性着色組成物（ＷＨ−４）を得た。この組成物を用いて、パターン加工性、クラック耐性、各種膜特性を評価した。【０１９０】
（比較例５）
０．７９ｇのビス（２，４，６−トリメチルベンゾイル）−フェニルフォスフィンオキサイド（イルガキュア８１９；ＢＡＳＦ社製）の代わりに、０．７９ｇの２−メチル−１−（４−メチルチオフェニル）−２−モルフォリノプロパン−１−オン（イルガキュア９０７；ＢＡＳＦ社製）を使用する以外は、比較例４と同様にして、ネガ型感光性着色組成物（ＷＨ−５）を得た。この組成物を用いて、パターン加工性、クラック耐性、各種膜特性を評価した。【０１９１】
実施例及び比較例で用いたシロキサン樹脂溶液（ｂ−１）〜（ｂ−２９）を合成する際のアルコキシシラン化合物の組成を、表１に示す。また、実施例及び比較例の成分比を表２、表３に、評価結果を、表４に示す。【０１９２】
【表１】
2014126013.tif 000012
【０１９３】
【表２】
2014126013.tif 000013
【０１９４】
【表３】
2014126013.tif 000014
【０１９５】
【表４】
2014126013.tif 000015
【０１９６】
表の評価結果から、本発明のネガ型感光性着色組成物によれば、耐薬品性に優れるばかりでなく、耐熱性に極めて優れ、高温処理を経ても黄変やクラックを生じることのない、白色系の遮光パターン形成が可能となることは明らかである。
【符号の説明】
【０１９７】
ａ：白色遮光性硬化膜形成後の上面図
ｂ：透明電極形成後の上面図
ｃ：絶縁膜形成後の上面図
ｄ：金属配線形成後の上面図
１：ガラス基板
２：白色遮光硬化膜
３：透明電極
４：透明絶縁膜
５：配線電極
【産業上の利用可能性】
【０１９８】
本発明のネガ型感光性着色組成物を硬化させてなる硬化膜は、タッチパネルの遮光パターン等として好適に用いられる。
【図１】
2014126013.tif 000022
【図２】
2014126013.tif 000023
【国際調査報告】
2014126013.tif 000024
2014126013.tif 000025
2014126013.tif 000026
2014126013.tif 000027